(57)【要約】【課題】優れた耐水性及び表面硬度を有する光学フィルム、及び該光学フィルムを形成できるポリアミド系樹脂を提供する。【解決手段】式（１）2020109158.tif 000038［式（１）中、Ａｒ１は、置換基を有していてもよい炭素数１〜１２のアルキル基、置換基を有していてもよい炭素数１〜１２のアルコキシ基、置換基を有していてもよい炭素数６〜１２のアリール基、置換基を有していてもよい炭素数６〜１２のアリールオキシ基、及びヒドロキシ基からなる群から選択される少なくとも１つの置換基を有する２価の芳香族基を表し、Ａｒ２は、置換基を有していてもよい２価の芳香族基を表す］で表される構成単位を有するポリアミド系樹脂を含んでなる、光学フィルム。【選択図】なし【特許請求の範囲】
【請求項１】
式（１）
【化１】
2020109158.tif 000030
［式（１）中、Ａｒ１は、置換基を有していてもよい炭素数１〜１２のアルキル基、置換基を有していてもよい炭素数１〜１２のアルコキシ基、置換基を有していてもよい炭素数６〜１２のアリール基、置換基を有していてもよい炭素数６〜１２のアリールオキシ基、及びヒドロキシ基からなる群から選択される少なくとも１つの置換基を有する２価の芳香族基を表し、Ａｒ２は、置換基を有していてもよい２価の芳香族基を表す］
で表される構成単位を少なくとも有するポリアミド系樹脂を含んでなる、光学フィルム。
【請求項２】
式（１）で表される構成単位は、Ａｒ１として、式（３）
【化２】
2020109158.tif 000031
［式（３）中、Ｒ１は、互いに独立に、置換基を有していてもよい炭素数１〜１２のアルキル基、置換基を有していてよい炭素数１〜１２のアルコキシ基、置換基を有していてもよい炭素数６〜１２のアリール基、又はヒドロキシ基を表し、ｋ及びｎは、互いに独立に、１〜４の整数を表し、ｋが２以上であるとき、異なる芳香族基に置換するＲ１は、同一であっても異なっていてもよく、＊は結合手を表す］
で表される基を含む、請求項１に記載の光学フィルム。
【請求項３】
式（３）において、２つの結合手は互いにパラ位に位置する、請求項２に記載の光学フィルム。
【請求項４】
式（１）で表される構成単位は、Ａｒ２として、式（５）
【化３】
2020109158.tif 000032
［式（５）中、Ｒ９〜Ｒ１６は、互いに独立に、水素原子、炭素数１〜６のアルキル基、炭素数１〜６のアルコキシ基又は炭素数６〜１２のアリール基を表し、Ｒ９〜Ｒ１６に含まれる水素原子は、互いに独立に、ハロゲン原子で置換されていてもよく、＊は結合手を表す］
で表される基を含む、請求項１〜３のいずれかに記載の光学フィルム。
【請求項５】
前記ポリアミド系樹脂は、式（２）
【化４】
2020109158.tif 000033
［式（２）中、Ａｒ３は電子供与性基を有する２価の芳香族基を表し、Ａｒ４及びＡｒ５は、互いに独立に、置換基を有していてもよい２価の芳香族基を表し、ただし、Ａｒ３が式（１）中のＡｒ１と同じであり、かつｑが０であるときは、Ａｒ４は式（１）中のＡｒ２と異なり、Ｗは、互いに独立に、−Ｏ−、ジフェニルメチレン基、−ＳＯ２−、−Ｓ−、−ＣＯ−、―ＰＯ−、―ＰＯ２−、−Ｎ（Ｒ２１）−、−Ｓｉ（Ｒ２２）２−、又は炭素数１〜１２の二価の炭化水素基を表し、該炭化水素基に含まれる水素原子は、互いに独立に、ハロゲン原子に置換されていてもよく、２つの水素原子に代わって環を形成してもよく、Ｒ２１及びＲ２２は、互いに独立に、水素原子又はハロゲン原子で置換されていてもよい炭素数１〜１２の一価の炭化水素基を表し、ｑは０〜４の整数を表す］
で表される構成単位をさらに有する、請求項１〜４のいずれかに記載の光学フィルム。
【請求項６】
式（３）中、Ｒ１は、互いに独立に、炭素数１〜６のアルキル基又は炭素数１〜６のアルコキシ基を表し、ｋ及びｎは互いに独立に１又は２を表す、請求項２〜５のいずれかに記載の光学フィルム。
【請求項７】
式（３）中、Ｒ１は、互いに独立に、炭素数１〜６のアルコキシ基を表し、ｋは１を表し、ｎは１又は２を表す、請求項２〜５のいずれかに記載の光学フィルム。
【請求項８】
式（５）は、式（６）
【化５】
2020109158.tif 000034
［式（６）中、＊は結合手を表す］
で表される、請求項４〜７のいずれかに記載の光学フィルム。
【請求項９】
前記ポリアミド系樹脂は、式（５）
【化６】
2020109158.tif 000035
［式（５）中、Ｘは２価の有機基を表し、Ｙは４価の有機基を表す］
で表される構成単位をさらに有する、請求項１〜８のいずれかに記載の光学フィルム。
【請求項１０】
厚さは１０〜２００μｍである、請求項１〜９のいずれかに記載の光学フィルム。
【請求項１１】
請求項１〜１０のいずれかに記載の光学フィルムを備える、フレキシブル表示装置。
【請求項１２】
タッチセンサをさらに備える、請求項１１に記載のフレキシブル表示装置。
【請求項１３】
偏光板をさらに備える、請求項１１又は１２に記載のフレキシブル表示装置。
【請求項１４】
式（１）
【化７】
2020109158.tif 000036
［式（１）中、Ａｒ１は、置換基を有していてもよい炭素数１〜１２のアルキル基、置換基を有していてもよい炭素数１〜１２のアルコキシ基、置換基を有していてもよい炭素数６〜１２のアリール基、置換基を有していてもよい炭素数６〜１２のアリールオキシ基、及びヒドロキシ基からなる群から選択される少なくとも１つの置換基を有する２価の芳香族基を表し、Ａｒ２は、置換基を有していてもよい２価の芳香族基を表す］
で表される構成単位を少なくとも有し、
式（１）で表される構成単位は、Ａｒ１として、式（３）
【化８】
2020109158.tif 000037
［式（３）中、Ｒ１は、互いに独立に、置換基を有していてもよい炭素数１〜１２のアルキル基、置換基を有していてよい炭素数１〜１２のアルコキシ基、置換基を有していてもよい炭素数６〜１２のアリール基、又はヒドロキシ基を表し、ｋ及びｎは、互いに独立に１〜４の整数を表し、ｋが２以上であるとき、異なる芳香族基に置換するＲ１は、同一であっても異なっていてもよく、＊は結合手を表す］
で表される基を含む、ポリアミド系樹脂。
【発明の詳細な説明】
【技術分野】
【０００１】
本発明は、フレキシブル表示装置の前面板材料等として使用される光学フィルム、該光学フィルムを備えるフレキシブル表示装置、及び該光学フィルムを形成可能なポリアミド系樹脂に関する。
【背景技術】
【０００２】
液晶表示装置や有機ＥＬ表示装置等の表示装置は、携帯電話やスマートウォッチといった種々の用途に広く活用されている。このような表示装置の前面板としてガラスが用いられてきたが、ガラスは非常に剛直であり、割れやすいため、例えばフレキシブル表示装置等の前面板材料としての利用は難しい。ガラスに代わる材料の一つとして、ポリアミド系樹脂から形成された光学フィルムが検討されている（例えば特許文献１）。
【先行技術文献】
【特許文献】
【０００３】
【特許文献１】特表２０１５−５２１６８７号公報
【発明の概要】
【発明が解決しようとする課題】
【０００４】
このような表示装置の前面板材料として使用される光学フィルムは、使用者が直接触ったり、周囲の物体が直接接触したりするため、高い表面硬度が要求される。さらに、表示装置は高湿な環境下で使用されることがあるため、該光学フィルムには高湿環境下に曝露されても膨張を抑制できる耐水性も求められる。しかしながら、本発明者の検討によれば、ポリアミド系樹脂を含んでなる光学フィルムは、表面硬度と耐水性とが十分でない場合があることがわかった。
【０００５】
従って、本発明の目的は、優れた耐水性及び表面硬度を有する光学フィルム、該光学フィルムを備えるフレキシブル表示装置、及び該光学フィルムを形成可能なポリアミド系樹脂を提供することにある。
【課題を解決するための手段】
【０００６】
本発明者は、上記課題を解決するために鋭意検討した結果、光学フィルムが式（１）で表される構成単位を少なくとも有するポリアミド系樹脂を含むと、上記課題を解決できることを見出し、本発明を完成するに至った。すなわち、本発明には、以下の好適な態様が含まれる。
【０００７】
［１］式（１）
【化１】
2020109158.tif 000002
［式（１）中、Ａｒ１は、置換基を有していてもよい炭素数１〜１２のアルキル基、置換基を有していてもよい炭素数１〜１２のアルコキシ基、置換基を有していてもよい炭素数６〜１２のアリール基、置換基を有していてもよい炭素数６〜１２のアリールオキシ基、及びヒドロキシ基からなる群から選択される少なくとも１つの置換基を有する２価の芳香族基を表し、Ａｒ２は、置換基を有していてもよい２価の芳香族基を表す］
で表される構成単位を少なくとも有するポリアミド系樹脂を含んでなる、光学フィルム。
［２］式（１）で表される構成単位は、Ａｒ１として、式（３）
【化２】
2020109158.tif 000003
［式（３）中、Ｒ１は、互いに独立に、置換基を有していてもよい炭素数１〜１２のアルキル基、置換基を有していてよい炭素数１〜１２のアルコキシ基、置換基を有していてもよい炭素数６〜１２のアリール基、又はヒドロキシ基を表し、ｋ及びｎは、互いに独立に、１〜４の整数を表し、ｋが２以上であるとき、異なる芳香族基に置換するＲ１は、同一であっても異なっていてもよく、＊は結合手を表す］
で表される基を含む、［１］に記載の光学フィルム。
［３］式（３）において、２つの結合手は互いにパラ位に位置する、［２］に記載の光学フィルム。
［４］式（１）で表される構成単位は、Ａｒ２として、式（５）
【化３】
2020109158.tif 000004
［式（５）中、Ｒ９〜Ｒ１６は、互いに独立に、水素原子、炭素数１〜６のアルキル基、炭素数１〜６のアルコキシ基又は炭素数６〜１２のアリール基を表し、Ｒ９〜Ｒ１６に含まれる水素原子は、互いに独立に、ハロゲン原子で置換されていてもよく、＊は結合手を表す］
で表される基を含む、［１］〜［３］のいずれかに記載の光学フィルム。
［５］前記ポリアミド系樹脂は、式（２）
【化４】
2020109158.tif 000005
［式（２）中、Ａｒ３は電子供与性基を有する２価の芳香族基を表し、Ａｒ４及びＡｒ５は、互いに独立に、置換基を有していてもよい２価の芳香族基を表し、ただし、Ａｒ３が式（１）中のＡｒ１と同じであり、かつｑが０であるときは、Ａｒ４は式（１）中のＡｒ２と異なり、Ｗは、互いに独立に、−Ｏ−、ジフェニルメチレン基、−ＳＯ２−、−Ｓ−、−ＣＯ−、−ＰＯ−、−ＰＯ２−、−Ｎ（Ｒ２１）−、−Ｓｉ（Ｒ２２）２−、又は炭素数１〜１２の二価の炭化水素基を表し、該炭化水素基に含まれる水素原子は、互いに独立に、ハロゲン原子に置換されていてもよく、２つの水素原子に代わって環を形成してもよく、Ｒ２１及びＲ２２は、互いに独立に、水素原子又はハロゲン原子で置換されていてもよい炭素数１〜１２の一価の炭化水素基を表し、ｑは０〜４の整数を表す］
で表される構成単位をさらに有する、［１］〜［４］のいずれかに記載の光学フィルム。
［６］式（３）中、Ｒ１は、互いに独立に、炭素数１〜６のアルキル基又は炭素数１〜６のアルコキシ基を表し、ｋ及びｎは、互いに独立に、１又は２を表す、［２］〜［５］のいずれかに記載の光学フィルム。
［７］式（３）中、Ｒ１は、互いに独立に、炭素数１〜６のアルコキシ基を表し、ｋは１を表し、ｎは１又は２を表す、［２］〜［５］のいずれかに記載の光学フィルム。
［８］式（５）は、式（６）
【化５】
2020109158.tif 000006
［式（６）中、＊は結合手を表す］
で表される、［４］〜［７］のいずれかに記載の光学フィルム。
［９］前記ポリアミド系樹脂は、式（５）
【化６】
2020109158.tif 000007
［式（５）中、Ｘは２価の有機基を表し、Ｙは４価の有機基を表す］
で表される構成単位をさらに有する、［１］〜［８］のいずれかに記載の光学フィルム。
［１０］厚さは１０〜２００μｍである、［１］〜［９］のいずれかに記載の光学フィルム。
［１１］［１］〜［１０］のいずれかに記載の光学フィルムを備える、フレキシブル表示装置。
［１２］タッチセンサをさらに備える、［１１］に記載のフレキシブル表示装置。
［１３］偏光板をさらに備える、［１１］又は［１２］に記載のフレキシブル表示装置。
［１４］式（１）
【化７】
2020109158.tif 000008
［式（１）中、Ａｒ１は、置換基を有していてもよい炭素数１〜１２のアルキル基、置換基を有していてもよい炭素数１〜１２のアルコキシ基、置換基を有していてもよい炭素数６〜１２のアリール基、置換基を有していてもよい炭素数６〜１２のアリールオキシ基、及びヒドロキシ基からなる群から選択される少なくとも１つの置換基を有する２価の芳香族基を表し、Ａｒ２は、置換基を有していてもよい２価の芳香族基を表す］
で表される構成単位を少なくとも有し、
式（１）で表される構成単位は、Ａｒ１として、式（３）
【化８】
2020109158.tif 000009
［式（３）中、Ｒ１は、互いに独立に、置換基を有していてもよい炭素数１〜１２のアルキル基、置換基を有していてよい炭素数１〜１２のアルコキシ基、置換基を有していてもよい炭素数６〜１２のアリール基、又はヒドロキシ基を表し、ｋ及びｎは、互いに独立に、１〜４の整数を表し、ｋが２以上であるとき、異なる芳香族基に置換するＲ１は、同一であっても異なっていてもよく、＊は結合手を表す］
で表される基を含む、ポリアミド系樹脂。
【発明の効果】
【０００８】
本発明の光学フィルムは、優れた耐水性及び表面硬度を有することができる。そのため、本発明の光学フィルムはフレキシブル表示装置の前面板等に使用できる。
【発明を実施するための形態】
【０００９】
〔光学フィルム〕
本発明の光学フィルムは、特定の構成単位を少なくとも有するポリアミド系樹脂を含んでなる。
【００１０】
［ポリアミド系樹脂］
本発明の光学フィルムに含まれるポリアミド系樹脂は、
式（１）
【化９】
2020109158.tif 000010
［式（１）中、Ａｒ１は、置換基を有していてもよい炭素数１〜１２のアルキル基、置換基を有していてもよい炭素数１〜１２のアルコキシ基、置換基を有していてもよい炭素数６〜１２のアリール基、置換基を有していてもよい炭素数６〜１２のアリールオキシ基、及びヒドロキシ基からなる群から選択される少なくとも１つの置換基を有する２価の芳香族基を表し、Ａｒ２は、置換基を有していてもよい２価の芳香族基を表す］
で表される構成単位を少なくとも有する。該ポリアミド系樹脂は、Ａｒ１が特定の電子供与性基を有する２価の芳香族基である式（１）で表される構成単位を有するため、該ポリアミド系樹脂を含んでなる光学フィルムの耐水性及び表面硬度が向上される。これにより、光学フィルムは優れた耐水性と表面硬度とを両立することができる。
【００１１】
本明細書において、ポリアミド系樹脂とは、アミド基を含む繰り返し構造単位を含有する重合体であるポリアミド樹脂、及び、イミド基を含む繰り返し構造単位とアミド基を含む繰り返し構造単位の両方を含有する重合体であるポリアミドイミド樹脂を包含する意味である。なお、本明細書において、繰り返し構造単位を単に構成単位ということがある。
【００１２】
式（１）において、Ａｒ１は、置換基を有していてもよい炭素数１〜１２のアルキル基、置換基を有していてもよい炭素数１〜１２のアルコキシ基、置換基を有していてもよい炭素数６〜１２のアリール基、置換基を有していてもよい炭素数６〜１２のアリールオキシ基、及びヒドロキシ基からなる群から選択される少なくとも１つの置換基を有する２価の芳香族基を表す。２価の芳香族基とは、２価の単環式芳香族基、２価の縮合多環式芳香族基又は２価の環集合芳香族基を示す。２価の芳香族基は、炭素数５〜４０の２価の芳香族基であることが好ましい。本発明の一実施態様におけるポリアミド系樹脂は、１種又は複数種のＡｒ１を含むことができ、複数種のＡｒ１は互いに同一であっても異なっていてもよい。
【００１３】
２価の単環式芳香族基としては、例えばベンゼン環等の単環式芳香族炭化水素環、好ましくは炭素数６〜１５の単環式芳香族炭化水素環を構成する炭素原子のうち、２つの水素原子を除いた２価の基；硫黄原子、窒素原子及び酸素原子から選択される少なくとも１つのヘテロ原子を含む単環式芳香族複素環、好ましくは炭素及びヘテロ原子数５〜１５の単環式芳香族複素環、例えばピリジン環、ジアザベンゼン環、トリアジン環、フラン環、チオフェン環、アゾール環、ジアゾール環、トリアゾール環、オキサゾール環、オキサジアゾール環、チアゾール環、チアジアゾール環等を構成する炭素原子又はヘテロ原子に直接結合する２つの水素原子を除いた２価の基などが挙げられる。
【００１４】
２価の縮合多環式芳香族基としては、例えばナフタレン環、アントラセン環、フェナントレン環等の縮合多環式芳香族炭化水素環、好ましくは炭素数１０〜２５の縮合多環式芳香族炭化水素環を構成する炭素原子のうち、２つの水素原子を除いた２価の基；硫黄原子、窒素原子及び酸素原子から選択される少なくとも１つのヘテロ原子を含む縮合多環式芳香族複素環、好ましくは炭素及びヘテロ原子数８〜２５の縮合多環式芳香族複素環、例えばアザナフタレン環、ジアザナフタレン環、カルバゾール環、ジベンゾフラン環、ジベンゾチオフェン環、ジベンゾシロール環、フェノキサジン環、フェノチアジン環、アクリジン環、ジヒドロアクリジン環等を構成する炭素原子又はヘテロ原子に直接結合する２つの水素原子を除いた２価の基などが挙げられる。なお、単環式芳香族炭化水素環及び単環式芳香族複素環を総称して単環式芳香族環と称し、縮合多環式芳香族炭化水素環及び縮合多環式芳香族複素環を総称して縮合多環式芳香族環と称する。
【００１５】
２価の環集合芳香族基は、単環式芳香族環及び／又は縮合多環式芳香族環が単結合で連結された環集合芳香族環、好ましくは炭素及びヘテロ原子数１０〜４０の環集合芳香族環を構成する炭素原子又はヘテロ原子に直接結合する２つの水素原子を取り除いた２価の基を示す。２価の環集合芳香族基は、１又は複数の単環式芳香族環で構成されていてもよく、１又は複数の縮合多環式芳香族環で構成されていてもよく、これらの基を組合せて構成されていてもよい。具体的に２価の環集合芳香族基としては、例えばビフェニル環、ビピリジン環、フェニルナフチル環、テルフェニル環、テルピリジン環等の環集合芳香族環を構成する炭素原子又はヘテロ原子に直接結合する２つの水素原子を取り除いた２価の基が挙げられる。
【００１６】
２価の芳香族基の中でも、表面硬度、耐水性、光学特性、弾性率及び降伏点歪を高めやすい観点から、２価の単環式芳香族基又は２価の環集合芳香族基が好ましく、フェニレン基等の２価の単環式芳香族基がより好ましい。
【００１７】
式（１）のＡｒ１における２価の芳香族基は、置換基を有していてもよい炭素数１〜１２のアルキル基、置換基を有していてもよい炭素数１〜１２のアルコキシ基、置換基を有していてもよい炭素数６〜１２のアリール基、置換基を有していてもよい炭素数６〜１２のアリールオキシ基、及びヒドロキシ基からなる群から選択される少なくとも１つの置換基（以下、置換基Ａということがある）を有する。２価の芳香族基が置換基Ａを複数有する場合、同一又は異なる置換基Ａを複数有していてもよい。光学フィルムの表面硬度、耐水性、光学特性、弾性率及び降伏点歪を高めやすい観点から、同一の置換基Ａを複数有することが好ましい。また、２価の芳香族基が有する置換基Ａの数は、該芳香族基の種類に応じて適宜選択でき、例えば１〜８、好ましくは１〜６、より好ましくは１〜４、さらに好ましくは１〜３、とりわけ好ましくは１又は２である。
【００１８】
式（１）のＡｒ１において、炭素数１〜１２のアルキル基としては、例えばメチル基、エチル基、ｎ−プロピル基、イソプロピル基、ｎ−ブチル基、ｓｅｃ−ブチル基、ｔｅｒｔ−ブチル基、ｎ−ペンチル基、２−メチル−ブチル基、３−メチルブチル基、２−エチル−プロピル基、ｎ−ヘキシル、ｎ−ヘプチル基、ｎ−オクチル基、ｔｅｒｔ−オクチル基、ｎ−ノニル基及びｎ−デシル基等が挙げられる。炭素数１〜１２のアルキル基は置換基（以下、置換基Ｂということがある）を有していてもよい。該置換基Ｂとしては、特に限定されず、例えばフッ素原子、塩素原子、臭素原子、ヨウ素原子等のハロゲン原子；シクロペンチル基、シクロへキシル基等のシクロアルキル基；後述の炭素数６〜１２のアリール基として例示のアリール基；後述の炭素数６〜１２のアリールオキシ基として例示のアリールオキシ基；ベンジル基等のアラルキル基；後述の炭素数１〜１２のアルコキシ基として例示のアルコキシ基；ベンジルオキシ基等のアラルキルオキシ基；メチルチオ基、エチルチオ基等のアルキルチオ基；シクロヘキシルチオ基等のシクロアルキルチオ基；チオフェノキシ基等のアリールチオ基；ベンジルチオ基等のアラルキルチオ基；アセチル基等のアシル基；ニトロ基；シアノ基などが挙げられる。これらの置換基Ｂを有していてもよい炭素数１〜１２のアルキル基の中でも、光学フィルムの表面硬度、耐水性、光学特性、弾性率及び降伏点歪を高めやすい観点から、置換基を有していてもよい炭素数１〜６のアルキル基が好ましく、置換基を有していてもよい炭素数１〜４のアルキル基がより好ましく、置換基を有していてもよいメチル基又はエチル基がさらに好ましい。置換基を有していてもよい炭素数１〜１２のアルキル基は単独又は二種以上組合せて使用できる。
【００１９】
式（１）のＡｒ１において、炭素数１〜１２のアルコキシ基としては、例えばメトキシ基、エトキシ基、プロピルオキシ基、イソプロピルオキシ基、ブトキシ基、イソブトキシ基、ｔｅｒｔ−ブトキシ基、ペンチルオキシ基、ヘキシルオキシ基、オクチルオキシ基、２−エチルヘキシルオキシ基、ノニルオキシ基、デシルオキシ基、ウンデシルオキシ基、ドデシルオキシ基、シクロヘキシルオキシ基などが挙げられる。炭素数１〜１２のアルコキシ基は置換基を有していてもよい。該置換基としては、特に限定されず、例えば、前記炭素数１〜１２のアルキル基として例示のアルキル基；前記置換基Ｂとして例示の基が挙げられる。置換基を有していてもよい炭素数１〜１２のアルコキシ基の中でも、光学フィルムの表面硬度、耐水性、光学特性、弾性率及び降伏点歪を高めやすい観点から、置換基を有していてもよい炭素数１〜６のアルコキシ基が好ましく、置換基を有していてもよい炭素数１〜４のアルコキシ基がより好ましく、置換基を有していてもよいメトキシ基又はエトキシ基がさらに好ましい。置換基を有していてもよい炭素数１〜１２のアルコキシ基は単独又は二種以上組合せて使用できる。
【００２０】
式（１）のＡｒ１において、炭素数６〜１２のアリール基としては、例えばフェニル基、ナフチル基、ビフェニル基などが挙げられる。炭素数６〜１２のアリール基は置換基を有していてもよい。該置換基としては、特に限定されず、例えば、前記炭素数１〜１２のアルキル基として例示のアルキル基；前記置換基Ｂのうち、炭素数６〜１２のアリール基を除く置換基と同様の基が挙げられる。置換基を有していてもよい炭素数６〜１２のアリール基の中でも、光学フィルムの表面硬度、耐水性、光学特性、弾性率及び降伏点歪を高めやすい観点から、フェニル基が好ましい。置換基を有していてもよい炭素数６〜１２のアリール基は単独又は二種以上組合せて使用できる。
【００２１】
式（１）のＡｒ１において、炭素数６〜１２のアリールオキシ基としては、例えばフェノキシ基などが挙げられる。炭素数６〜１２のアリールオキシ基は置換基を有していてもよい。該置換基としては、特に限定されず、例えば、前記炭素数１〜１２のアルキル基として例示のアルキル基；前記置換基Ｂとして例示の基が挙げられる。置換基を有していてもよい炭素数６〜１２のアリールオキシ基は単独又は二種以上組合せて使用できる。
【００２２】
式（１）のＡｒ１としては、優れた表面硬度、耐水性、光学特性、弾性率及び降伏点歪を有する光学フィルムが得られやすい観点から、置換基を有していてもよい炭素数１〜１２のアルキル基又は置換基を有していてもよい炭素数１〜１２のアルコキシ基を有する２価の単環式芳香族基又は２価の環集合芳香族基が好ましく；置換基を有していてもよい炭素数１〜６のアルコキシ基又は置換基を有していてもよい炭素数１〜６のアルキル基を有する２価の単環式芳香族基がより好ましい。
【００２３】
本発明の好適な実施態様において、式（１）で表される構成単位は、Ａｒ１として、式（３）
【化１０】
2020109158.tif 000011
［式（３）中、Ｒ１は、互いに独立に、置換基を有していてもよい炭素数１〜１２のアルキル基、置換基を有していてよい炭素数１〜１２のアルコキシ基又は置換基を有していてもよい炭素数６〜１２のアリール基を表し、ｋ及びｎは、互いに独立に、１〜４の整数を表し、ｋが２以上であるとき、異なる芳香族基に置換するＲ１は、同一であっても異なっていてもよく、＊は結合手を表す］
で表される基を含む。すなわち、式（１）中の複数のＡｒ１のうち、少なくとも一部のＡｒ１が式（３）で表される基である。このような態様であると、光学フィルムは、優れた表面硬度、耐水性、光学特性、弾性率及び降伏点歪を発現しやすい。なお、式（１）で表される構成単位は、Ａｒ１として式（３）で表される基を１種又は複数種含んでいてもよい。
【００２４】
式（３）中のＲ１は、互いに独立に、置換基を有していてもよい炭素数１〜１２のアルキル基、置換基を有していてよい炭素数１〜１２のアルコキシ基又は置換基を有していてもよい炭素数６〜１２のアリール基を表す。置換基を有していてもよい炭素数１〜１２のアルキル基、置換基を有していてよい炭素数１〜１２のアルコキシ基、及び置換基を有していてもよい炭素数６〜１２のアリール基としては、それぞれ式（１）におけるＡｒ１の置換基を有していてもよい炭素数１〜１２のアルキル基、置換基を有していてよい炭素数１〜１２のアルコキシ基及び置換基を有していてもよい炭素数６〜１２のアリール基として上記に例示のものが挙げられる。これらの中でも、光学フィルムの表面硬度、耐水性、光学特性、弾性率及び降伏点歪を高めやすい観点から、式（３）中のＲ１は、互いに独立に、好ましくは置換基を有していてもよい炭素数１〜１２のアルキル基又は置換基を有していてもよい炭素数１〜１２のアルコキシ基、より好ましくは炭素数１〜６のアルキル基又は炭素数１〜６のアルコキシ基を表す。
【００２５】
式（３）において、ｋ及びｎは、互いに独立に、１〜４の整数を表し、ｋが２以上であるとき、異なる芳香族基に置換するＲ１は、同一であっても異なっていてもよい。光学フィルムの表面硬度、耐水性、光学特性、弾性率及び降伏点歪を向上しやすい観点から、ｋは、好ましくは１〜３の整数、より好ましくは１又は２、さらに好ましくは１であり、ｎは、好ましくは１〜３の整数、より好ましくは１又は２である。
【００２６】
本発明の好適な実施態様では、式（３）中、Ｒ１は、互いに独立に、炭素数１〜６のアルキル基又は炭素数１〜６のアルコキシ基を表し、ｋ及びｎは、互いに独立に、１又は２を表す。本発明のより好適な実施態様では、式（３）中、Ｒ１は、互いに独立に、炭素数１〜６のアルコキシ基を表し、ｋは１を表し、ｎは１又は２を表す。このような形態であるとより表面硬度、耐水性、光学特性、弾性率及び降伏点歪が向上された光学フィルムが得られやすい。
【００２７】
式（３）において、２つの結合手は互いにオルト位、メタ位、又はパラ位に位置していてもよいが、好ましくは互いにパラ位に位置する。２つの結合手が互いにパラ位に位置すると、表面硬度、耐水性、光学特性、弾性率及び降伏点歪の点で有利であり、また重合性を向上しやすく、分子量を高める点でも有利である。
【００２８】
本発明の好適な実施態様において、式（１）中のＡｒ１として含まれる式（３）で表される基の割合は、式（１）で表される構成単位のモル量に対して、好ましくは５０モル％以上、より好ましくは６０モル％以上、さらに好ましくは７０モル％以上であり、好ましくは１００モル％以下である。式（３）で表される構成単位の割合が上記範囲であると、光学フィルムの表面硬度、耐水性、光学特性、弾性率及び降伏点歪の観点から有利である。式（３）で表される基の割合は、例えば１Ｈ−ＮＭＲを用いて測定することができ、又は原料の仕込み比から算出することもできる。
【００２９】
本発明の好適な実施態様において、式（１）中のＡｒ１が式（３）で表される基である構成単位の割合は、式（１）で表される構成単位及び式（５）で表される構成単位の合計モル量に対して、好ましくは１０モル％以上、より好ましくは３０モル％以上、さらに好ましくは５０モル％以上であり、好ましくは１００モル％以下、より好ましくは９５モル％以下、さらに好ましくは９０モル％以下である。
【００３０】
式（１）中のＡｒ２は、置換基を有していてもよい２価の芳香族基を表す。２価の芳香族基としては、２価の単環式芳香族基、２価の縮合多環式芳香族基又は２価の環集合芳香族基を示し、式（１）中のＡｒ１における２価の芳香族基として例示のものが挙げられる。これらの中でも、光学フィルムの表面硬度、耐水性、光学特性、弾性率及び降伏点歪を高めやすい観点から、２価の環集合芳香族基が好ましく、ｋが２以上である場合の式（３）で表される基がより好ましく、ビフェニレン基がさらに好ましい。
【００３１】
式（１）のＡｒ２における２価の芳香族基は、置換基（以下、置換基Ｃということがある）を有していてもよい。該置換基Ｃとしては、上記置換基Ｂと同様のものを挙げることができ、置換基Ｂに水素原子が含まれる場合、該水素原子は、互いに独立に、ハロゲン原子で置換されていてもよい。ハロゲン原子としては、例えばフッ素原子、塩素原子、臭素原子、ヨウ素原子等が挙げられる。これらの置換基Ｃの中でも、光学フィルムの表面硬度、耐水性、光学特性、弾性率及び降伏点歪を高めやすい観点から、炭素数１〜６のアルキル基、炭素数１〜６のアルコキシ基、炭素数６〜１２のアリール基、又はこれらの基に含まれる水素原子の少なくとも一部がハロゲン原子で置換された基が好ましく、炭素数１〜３のアルキル基又はこれらの基に含まれる水素原子の少なくとも一部がハロゲン原子で置換された基がより好ましく、メチル基、フルオロ基、クロロ基又はトリフルオロメチル基がさらに好ましい。また、炭素数１〜６のアルキル基、炭素数１〜６のアルコキシ基及び炭素数６〜１２のアリール基としては、それぞれ式（５）のＲ９〜Ｒ１６における炭素数１〜６のアルキル基、炭素数１〜６のアルコキシ基及び炭素数６〜１２のアリール基として例示のものが挙げられる。
【００３２】
本発明の好適な実施態様においては、式（１）で表される構成単位は、Ａｒ２として、式（５）
【化１１】
2020109158.tif 000012
［式（５）中、Ｒ９〜Ｒ１６は、互いに独立に、水素原子、炭素数１〜６のアルキル基、炭素数１〜６のアルコキシ基又は炭素数６〜１２のアリール基を表し、Ｒ９〜Ｒ１６に含まれる水素原子は、互いに独立に、ハロゲン原子で置換されていてもよく、＊は結合手を表す］
で表される基を含む。すなわち、式（１）中の複数のＡｒ２のうち、少なくとも一部のＡｒ２が式（５）で表される基である。このような態様であると、光学フィルムは、優れた表面硬度、耐水性、光学特性、弾性率、降伏点歪及び耐屈曲性を発現しやすい。なお、式（１）で表される構成単位は、Ａｒ２として式（５）で表される基を１種又は複数種含んでいてもよい。
【００３３】
式（５）中、Ｒ９、Ｒ１０、Ｒ１１、Ｒ１２、Ｒ１３、Ｒ１４、Ｒ１５及びＲ１６は、互いに独立に、水素原子、炭素数１〜６のアルキル基、炭素数１〜６のアルコキシ基又は炭素数６〜１２のアリール基を表す。炭素数１〜６のアルキル基としては、例えばメチル基、エチル基、ｎ−プロピル基、イソプロピル基、ｎ−ブチル基、ｓｅｃ−ブチル基、ｔｅｒｔ−ブチル基、ｎ−ペンチル基、２−メチル−ブチル基、３−メチルブチル基、２−エチル−プロピル基、ｎ−ヘキシル基等が挙げられる。炭素数１〜６のアルコキシ基としては、例えばメトキシ基、エトキシ基、プロピルオキシ基、イソプロピルオキシ基、ブトキシ基、イソブトキシ基、ｔｅｒｔ−ブトキシ基、ペンチルオキシ基、ヘキシルオキシ基及びシクロヘキシルオキシ基等が挙げられる。炭素数６〜１２のアリール基としては、例えばフェニル基、トリル基、キシリル基、ナフチル基及びビフェニル基等が挙げられる。これらの中でも、Ｒ９〜Ｒ１６は、互いに独立に、好ましくは水素原子又は炭素数１〜６のアルキル基を表し、より好ましくは水素原子又は炭素数１〜３のアルキル基を表し、ここで、Ｒ９〜Ｒ１６に含まれる水素原子は、互いに独立に、ハロゲン原子で置換されていてもよい。ハロゲン原子としては、例えばフッ素原子、塩素原子、臭素原子、ヨウ素原子が挙げられる。Ｒ９〜Ｒ１６は、互いに独立に、光学フィルムの表面硬度、耐水性、光学特性、弾性率、降伏点歪及び耐屈曲性を高めやすい観点から、さらに好ましくは水素原子、メチル基、フルオロ基、クロロ基又はトリフルオロメチル基であり、さらにより好ましくはＲ９、Ｒ１０、Ｒ１２、Ｒ１４、Ｒ１５及びＲ１６が水素原子、Ｒ１１及びＲ１３が水素原子、メチル基、フルオロ基、クロロ基又はトリフルオロメチル基であり、とりわけ好ましくはＲ１１及びＲ１３がメチル基又はトリフルオロメチル基である。
【００３４】
本発明の好適な実施態様においては、式（５）は、式（６）
【化１２】
2020109158.tif 000013
［式（６）中、＊は結合手を表す］
で表される。すなわち、式（１）で表される構成単位は、Ａｒ２として式（６）で表される基を含む。このような態様であると、光学フィルムは、優れた表面硬度、耐水性、光学特性、弾性率、降伏点歪及び耐屈曲性を発現しやすい。また、フッ素元素を含有する骨格により樹脂の溶媒への溶解性を向上し、樹脂ワニスの粘度を低く抑制することができ、光学フィルムの加工を容易にすることができる。式（１）で表される構成単位は、Ａｒ２として式（６）で表される基を１種又は複数種含んでいてもよい。
【００３５】
本発明の好適な実施態様において、式（１）中のＡｒ２として含まれる式（５）、特に式（６）で表される基の割合は、式（１）で表される構成単位のモル量に対して、好ましくは３０モル％以上、より好ましくは５０モル％以上、さらに好ましくは７０モル％以上であり、好ましくは１００モル％以下である。式（１）中のＡｒ２として含まれる式（５）、特に式（６）で表される基の割合が上記範囲であると、優れた表面硬度、耐水性、光学特性、弾性率、降伏点歪及び耐屈曲性を発現しやすく、またフッ素元素を含有する骨格により樹脂の溶媒への溶解性を向上し、樹脂ワニスの粘度を低く抑制することができ、また光学フィルムの加工を容易にすることができる。式（１）中のＡｒ２として含まれる式（５）で表される基の割合は、例えば１Ｈ−ＮＭＲを用いて測定することができ、又は原料の仕込み比から算出することもできる。
【００３６】
本発明の一実施態様において、ポリアミド系樹脂は、式（２）
【化１３】
2020109158.tif 000014
［式（２）中、Ａｒ３は電子供与性基を有する２価の芳香族基を表し、Ａｒ４及びＡｒ５は、互いに独立に、置換基を有していてもよい２価の芳香族基を表し、ただし、Ａｒ３が式（１）中のＡｒ１と同じであり、かつｑが０であるときは、Ａｒ４は式（１）中のＡｒ２と異なり、Ｗは、互いに独立に、−Ｏ−、ジフェニルメチレン基、−ＳＯ２−、−Ｓ−、−ＣＯ−、−ＰＯ−、−ＰＯ２−、−Ｎ（Ｒ２１）−、−Ｓｉ（Ｒ２２）２−、又は炭素数１〜１２の二価の炭化水素基を表し、該炭化水素基に含まれる水素原子は、互いに独立に、ハロゲン原子に置換されていてもよく、２つの水素原子に代わって環を形成してもよく、Ｒ２１及びＲ２２は、互いに独立に、水素原子又はハロゲン原子で置換されていてもよい炭素数１〜１２の一価の炭化水素基を表し、ｑは０〜４の整数を表す］
で表される構成単位をさらに有していてもよい。ポリアミド系樹脂が式（２）で表される構成単位をさらに有していると、光学フィルムの表面硬度、耐水性、光学特性、弾性率及び降伏点歪等が向上される場合がある。
【００３７】
式（２）におけるＡｒ３は電子供与性基を有する２価の芳香族基を表す。２価の芳香族基としては、２価の単環式芳香族基、２価の縮合多環式芳香族基又は２価の環集合芳香族基を示し、式（１）中のＡｒ１における２価の芳香族基として例示のものが挙げられる。これらの中でも、光学フィルムの表面硬度、耐水性、光学特性、弾性率及び降伏点歪を高めやすい観点から、２価の単環式芳香族基又は２価の環集合芳香族基が好ましく、式（３）で表される基がより好ましく、フェニレン基がさらに好ましい。
【００３８】
式（２）のＡｒ３における２価の芳香族基は、電子供与性基を有する。電子供与性基としては、特に限定されないが、例えば、式（１）中のＡｒ１における２価の芳香族基が有する置換基Ａ、すなわち、置換基を有していてもよい炭素数１〜１２のアルキル基、置換基を有していてもよい炭素数１〜１２のアルコキシ基、置換基を有していてもよい炭素数６〜１２のアリール基、及び置換基を有していてもよい炭素数６〜１２のアリールオキシ基からなる群から選択される少なくとも１つの置換基が挙げられ、好ましい電子供与性基は、上記置換基Ａの好ましいものと同様である。Ａｒ３は式（１）中のＡｒ１と同一であっても異なっていてもよいが、同一であることが好ましい。
【００３９】
本発明の好適な実施態様において、式（２）中のＡｒ３として含まれる式（３）で表される基の割合は、式（２）で表される構成単位のモル量に対して、好ましくは５０モル％以上、より好ましくは６０モル％以上、さらに好ましくは７０モル％以上であり、好ましくは１００モル％以下である。式（３）で表される基の割合が上記範囲であると、光学フィルムは、優れた表面硬度、耐水性、光学特性、弾性率、降伏点歪及び耐屈曲性を発現しやすい。式（３）で表される基の割合は、例えば１Ｈ−ＮＭＲを用いて測定することができ、又は原料の仕込み比から算出することもできる。
【００４０】
本発明の好適な実施態様において、式（１）中のＡｒ１が式（３）で表される基である構成単位と式（２）中のＡｒ２が式（３）で表される基である構成単位との合計割合は、式（１）で表される構成単位、式（２）で表される構成単位及び式（５）で表される構成単位の合計モル量に対して、好ましくは１０モル％以上、より好ましくは３０モル％以上、さらに好ましくは５０モル％以上であり、好ましくは１００モル％以下、より好ましくは９５モル％以下、さらに好ましくは９０モル％以下である。
【００４１】
式（２）中のＡｒ４及びＡｒ５は、互いに独立に、置換基を有していてもよい２価の芳香族基を表す。２価の芳香族基としては、２価の単環式芳香族基、２価の縮合多環式芳香族基又は２価の環集合芳香族基を示し、式（１）中のＡｒ１における２価の芳香族基として例示のものが挙げられる。これらの中でも、光学フィルムの表面硬度、耐水性、光学特性、弾性率及び降伏点歪を高めやすい観点から、２価の単環式芳香族基が好ましく、ｋが１である場合の式（３）で表させる基がより好ましく、フェニレン基がさらに好ましい。式（２）中のＡｒ４及びＡｒ５における２価の芳香族基は、それぞれ置換基（置換基Ｄということがある）を有していてもよい。該置換基Ｄとしては、式（１）中のＡｒ２における２価の芳香族基が有する置換基Ｃと同様のものが挙げられ、好ましい置換基Ｄも置換基Ｃの好ましいものと同様である。
【００４２】
式（２）中のＷは、互いに独立に、−Ｏ−、ジフェニルメチレン基、−ＳＯ２−、−Ｓ−、−ＣＯ−、−ＰＯ−、−ＰＯ２−、−Ｎ（Ｒ２１）−、−Ｓｉ（Ｒ２２）２−、又は炭素数１〜１２の二価の炭化水素基を表し、該炭化水素基に含まれる水素原子は、互いに独立に、ハロゲン原子に置換されていてもよく、２つの水素原子に代わって環を形成してもよく、Ｒ２１及びＲ２２は、互いに独立に、水素原子又はハロゲン原子で置換されていてもよい炭素数１〜１２の一価の炭化水素基を表す。Ｒ２１及びＲ２２における炭素数１〜１２の一価の炭化水素基としては、例えばメチル基、エチル基、ｎ−プロピル基、イソプロピル基、ｎ−ブチル基、ｓｅｃ−ブチル基、ｔｅｒｔ−ブチル基、ｎ−ペンチル基、２−メチル−ブチル基、３−メチルブチル基、２−エチル−プロピル基、ｎ−ヘキシル、ｎ−ヘプチル基、ｎ−オクチル基、ｔｅｒｔ−オクチル基、ｎ−ノニル基及びｎ−デシル基等が挙げられ、これらはハロゲン原子で置換されていてもよい。ハロゲン原子としては、フッ素原子、塩素原子、臭素原子及びヨウ素原子などが挙げられる。
【００４３】
式（２）中のＷにおける炭素数１〜１２の二価の炭化水素基としては、Ｒ２１及びＲ２２における炭素数１〜１２の一価の炭化水素基のうち、水素原子をさらに１つ除いた二価の基が挙げられ、これらはハロゲン原子で置換されていてもよい。ハロゲン原子としては、フッ素原子、塩素原子、臭素原子及びヨウ素原子などが挙げられる。また、炭素数１〜１２の二価の炭化水素基に含まれる水素原子のうち、２つの水素原子に代わって環を形成、すなわち、該２つの水素原子を結合手に代え、その２つの結合手を連結させて環を形成してもよく、該環としては、例えば炭素数３〜１２のシクロアルカン環等が挙げられる。これらのＷの中でも、光学フィルムの表面硬度、耐水性、光学特性、弾性率、降伏点歪及び耐屈曲性を高めやすい観点から、炭素数１〜１２の二価の炭化水素基及びこれらの炭化水素基に含まれる水素原子の少なくとも一部をハロゲン原子で置換した基が好ましく、−ＣＨ２−、−ＣＨ２−ＣＨ２−、−ＣＨ（ＣＨ３）−、−Ｃ（ＣＨ３）２−又は−Ｃ（ＣＦ３）２−がより好ましく、−Ｃ（ＣＨ３）２−又は−Ｃ（ＣＦ３）２−がさらに好ましく、−Ｃ（ＣＦ３）２−がとりわけ好ましい。
【００４４】
式（２）中のｑは０〜４の整数であり、光学フィルムの表面硬度、耐水性、光学特性、弾性率、降伏点歪及び耐屈曲性の点で有利なことから、好ましくは０〜３の整数であり、より好ましくは０〜２の整数であり、さらに好ましくは０又は１であり、とりわけ好ましくは１である。なお、Ａｒ３が式（１）中のＡｒ１と同じであり、かつｑが０であるときは、Ａｒ４は式（１）中のＡｒ２と異なる。
【００４５】
本発明の好適な実施態様においては、式（２）で表される構成単位は、ｑが１である場合に、Ａｒ４−Ｗ−Ａｒ５として、式（３２）
【化１４】
2020109158.tif 000015
［式（３２）中、Ｒ２６〜Ｒ３２は、互いに独立に、水素原子、炭素数１〜６のアルキル基、炭素数１〜６のアルコキシ基又は炭素数６〜１２のアリール基を表し、Ｒ２６〜Ｒ３２に含まれる水素原子は、互いに独立に、ハロゲン原子で置換されていてもよく、Ｗａは、互いに独立に、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、ジフェニルメチレン基、−ＳＯ２−、−Ｓ−、−ＣＯ−、−ＰＯ−、−ＰＯ２−、−Ｎ（Ｒ２１）−、−Ｓｉ（Ｒ２２）２−を表し、Ｒ２１及びＲ２２は、互いに独立に、水素原子又はハロゲン原子で置換されていてもよい炭素数１〜１２の一価の炭化水素基を表す］
で表される基を含む。すなわち、式（２）中の複数の−Ａｒ４−Ｗ−Ａｒ５−のうち、少なくとも一部の−Ａｒ４−Ｗ−Ａｒ５−が式（３２）で表される基である。このような態様であると、光学フィルムは、優れた表面硬度、耐水性、光学特性、弾性率、降伏点歪及び耐屈曲性を発現しやすい。なお、式（２）で表される構成単位は、−Ａｒ４−Ｗ−Ａｒ５−として式（３２）で表される基を１種又は複数種含んでいてもよい。
【００４６】
Ｒ２６〜Ｒ３２は、互いに独立に、水素原子、炭素数１〜６のアルキル基、炭素数１〜６のアルコキシ基又は炭素数６〜１２のアリール基を表す。炭素数１〜６のアルキル基、炭素数１〜６のアルコキシ基及び炭素数６〜１２のアリール基としては、それぞれ式（５）のＲ９〜Ｒ１６における炭素数１〜６のアルキル基、炭素数１〜６のアルコキシ基及び炭素数６〜１２のアリール基として上記に例示のものが挙げられる。Ｒ２６〜Ｒ３２は、互いに独立に、好ましくは水素原子又は炭素数１〜６のアルキル基を表し、より好ましくは水素原子又は炭素数１〜３のアルキル基を表し、ここで、Ｒ２６〜Ｒ３２に含まれる水素原子は、互いに独立に、ハロゲン原子で置換されていてもよい。ハロゲン原子としては、フッ素原子、塩素原子、臭素原子、ヨウ素原子が挙げられる。Ｗａは、互いに独立に、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、ジフェニルメチレン基、−ＳＯ２−、−Ｓ−、−ＣＯ−、−ＰＯ−、−ＰＯ２−、−Ｎ（Ｒ２１）−、−Ｓｉ（Ｒ２２）２−を表し、Ｒ２１及びＲ２２は、互いに独立に、水素原子又はハロゲン原子で置換されていてもよい炭素数１〜１２の一価の炭化水素基を表し、光学フィルムの表面硬度、耐水性、光学特性、弾性率、降伏点歪及び耐屈曲性を高めやすい観点から、−ＣＨ２−、−ＣＨ２−ＣＨ２−、−ＣＨ（ＣＨ３）−、−Ｃ（ＣＨ３）２−又は−Ｃ（ＣＦ３）２−が好ましく、−Ｃ（ＣＨ３）２−又は−Ｃ（ＣＦ３）２−がより好ましく、−Ｃ（ＣＦ３）２−がさらに好ましい。
【００４７】
本発明の好適な実施態様においては、式（３２）は、式（３３）
【化１５】
2020109158.tif 000016
で表される。すなわち、式（２）で表される構成単位は、ｑが１である場合に、−Ａｒ４−Ｗ−Ａｒ５−として、式（３３）で表される基を含む。このような態様であると、光学フィルムは、優れた表面硬度、耐水性、光学特性、弾性率、降伏点歪及び耐屈曲性を発現しやすい。なお、式（２）で表される構成単位は、−Ａｒ４−Ｗ−Ａｒ５−として式（３３）で表される基を１種又は複数種含んでいてもよい。
【００４８】
本発明の一実施態様において、式（２）中の−Ａｒ４−Ｗ−Ａｒ５−として含まれる式（３２）、特に式（３３）で表される基の割合は、式（２）で表される構成単位のモル量に対して、好ましくは５０モル％以上、より好ましくは６０モル％以上、さらに好ましくは７０モル％以上であり、好ましくは１００モル％以下である。式（３２）、特に式（３３）で表される基の割合が上記範囲であると、光学フィルムは、優れた表面硬度、耐水性、光学特性、弾性率、降伏点歪及び耐屈曲性を発現しやすく、またフッ素元素を含有する骨格により樹脂の溶媒への溶解性を向上し、樹脂ワニスの粘度を低く抑制することができ、また光学フィルムの加工を容易にすることができる。式（３２）で表される基の割合は、例えば１Ｈ−ＮＭＲを用いて測定することができ、又は原料の仕込み比から算出することもできる。
【００４９】
本発明におけるポリアミド系樹脂において、式（２）で表される構成単位の割合は、式（１）で表される構成単位１モルに対して、好ましくは０．０１モル以上、より好ましくは０．０５モル以上、さらに好ましくは０．１モル以上であり、好ましくは１モル以下、より好ましくは０．５モル以下、さらに好ましくは０．３モル以下である。式（２）で表される構成単位の割合が上記範囲であると、光学フィルムは、優れた表面硬度、耐水性、光学特性、弾性率、降伏点歪及び耐屈曲性を向上できる場合がある。
【００５０】
本発明の一実施態様において、ポリアミド系樹脂は、式（５）
【化１６】
2020109158.tif 000017
［式（５）中、Ｘは２価の有機基を表し、Ｙは４価の有機基を表す］
で表される構成単位をさらに有していてもよい。ポリアミド系樹脂が式（５）で表される構成単位をさらに有すると、ポリアミド系樹脂を含んでなる光学フィルムは、優れた表面硬度、耐水性、光学特性、弾性率、降伏点歪及び耐屈曲性をより発現しやすい。
【００５１】
式（５）中のＸは、互いに独立に、２価の有機基を表し、好ましくは炭素数４〜４０の２価の有機基、より好ましくは環状構造を有する炭素数４〜４０の２価の有機基を表す。環状構造としては、脂環、芳香環、ヘテロ環構造が挙げられる。前記有機基は、有機基中の水素原子が炭化水素基又はフッ素置換された炭化水素基で置換されていてもよく、その場合、炭化水素基及びフッ素置換された炭化水素基の炭素数は好ましくは１〜８である。本発明の一実施態様であるポリアミド系樹脂は、複数種のＸを含み得、複数種のＸは、互いに同一であっても異なっていてもよい。Ｘとしては、式（１０）、式（１１）、式（１２）、式（１３）、式（１４）、式（１５）、式（１６）、式（１７）及び式（１８）で表される基；それらの式（１０）〜式（１８）で表される基中の水素原子がメチル基、フルオロ基、クロロ基又はトリフルオロメチル基で置換された基；並びに炭素数６以下の鎖式炭化水素基が例示される。
【００５２】
【化１７】
2020109158.tif 000018
【００５３】
式（１０）〜式（１８）中、＊は結合手を表し、
Ｖ１、Ｖ２及びＶ３は、互いに独立に、単結合、−Ｏ−、−Ｓ−、−ＣＨ２−、−ＣＨ２−ＣＨ２−、−ＣＨ（ＣＨ３）−、−Ｃ（ＣＨ３）２−、−Ｃ（ＣＦ３）２−、−ＳＯ２−、−ＣＯ−又は−Ｎ（Ｑ）−を表す。ここで、Ｑはハロゲン原子で置換されていてもよい炭素数１〜１２の一価の炭化水素基を表す。ハロゲン原子で置換されていてもよい炭素数１〜１２の一価の炭化水素基としては、式（２）中のＷにおけるＲ２１及びＲ２２のハロゲン原子で置換されていてもよい炭素数１〜１２の一価の炭化水素基として上記に例示のものが挙げられる。
１つの例は、Ｖ１及びＶ３が単結合、−Ｏ−又は−Ｓ−であり、かつ、Ｖ２が−ＣＨ２−、−Ｃ（ＣＨ３）２−、−Ｃ（ＣＦ３）２−又は−ＳＯ２−である。Ｖ１とＶ２との各環に対する結合位置、及び、Ｖ２とＶ３との各環に対する結合位置は、それぞれ、各環に対して、好ましくはメタ位又はパラ位、より好ましくはパラ位である。
【００５４】
式（５）で表される構成単位は、光学フィルムの表面硬度、耐水性、光学特性、弾性率、降伏点歪及び耐屈曲性の点で有利な観点から、Ｘとして、式（１）中のＡｒ２と同様の基及び／又は式（２）中の−Ａｒ４−（Ｗ−Ａｒ５）ｑ−と同様の基を含むことが好ましい。
【００５５】
式（５）中のＸとして含まれるＡｒ２と同様の基及び／又は式（２）中の−Ａｒ４−（Ｗ−Ａｒ５）ｑ−と同様の基の割合は、式（５）で表される構成単位のモル量に対して、好ましくは５０モル％以上、より好ましくは６０モル％以上、さらに好ましくは７０モル％以上であり、好ましくは１００モル％以下である。Ｘとして含まれるＡｒ２と同様の基及び／又は式（２）中の−Ａｒ４−（Ｗ−Ａｒ５）ｑ−と同様の基の割合が上記範囲であると、光学フィルムは、優れた表面硬度、耐水性、光学特性、弾性率、及び耐屈曲性を発現しやすい。Ａｒ２と同様の基及び／又は式（２）中の−Ａｒ４−（Ｗ−Ａｒ５）ｑ−と同様の基の割合は、例えば１Ｈ−ＮＭＲを用いて測定することができ、又は原料の仕込み比から算出することもできる。
【００５６】
式（５）において、Ｙは、互いに独立に、４価の有機基を表し、好ましくは炭素数４〜４０の４価の有機基を表し、より好ましくは環状構造を有する炭素数４〜４０の４価の有機基を表す。環状構造としては、脂環、芳香環、ヘテロ環構造が挙げられる。前記有機基は、有機基中の水素原子が炭化水素基又はフッ素置換された炭化水素基で置換されていてもよい有機基であり、その場合、炭化水素基及びフッ素置換された炭化水素基の炭素数は好ましくは１〜８である。本発明の一実施態様であるポリアミド系樹脂は、複数種のＹを含み得、複数種のＹは、互いに同一であっても異なっていてもよい。Ｙとしては、以下の式（２０）、式（２１）、式（２２）、式（２３）、式（２４）、式（２５）、式（２６）、式（２７）、式（２８）及び式（２９）で表される基；それらの式（２０）〜式（２９）で表される基中の水素原子がメチル基、フルオロ基、クロロ基又はトリフルオロメチル基で置換された基；並びに４価の炭素数６以下の鎖式炭化水素基が例示される。
【００５７】
【化１８】
2020109158.tif 000019
【００５８】
式（２０）〜式（２９）中、
＊は結合手を表し、
Ｗ１は、単結合、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、−Ａｒ−、−ＳＯ２−、−ＣＯ−、−Ｏ−Ａｒ−Ｏ−、−Ａｒ−Ｏ−Ａｒ−、−Ａｒ−ＣＨ２−Ａｒ−、−Ａｒ−Ｃ（ＣＨ３）２−Ａｒ−又は−Ａｒ−ＳＯ２−Ａｒ−を表す。Ａｒは、水素原子がフッ素原子で置換されていてもよい炭素数６〜２０のアリーレン基を表し、具体例としてはフェニレン基が挙げられる。
【００５９】
式（２０）〜式（２９）で表される基の中でも、光学フィルムの表面硬度、耐水性、光学特性、弾性率、及び耐屈曲性を高めやすい観点から、式（２６）、式（２８）又は式（２９）で表される基が好ましく、式（２６）で表される基がより好ましい。また、Ｗ１は、光学フィルムの表面硬度、耐水性、光学特性、弾性率、及び耐屈曲性を高めやすい観点から、互いに独立に、単結合、−Ｏ−、−ＣＨ２−、−ＣＨ２−ＣＨ２−、−ＣＨ（ＣＨ３）−、−Ｃ（ＣＨ３）２−又は−Ｃ（ＣＦ３）２−であることが好ましく、単結合、−Ｏ−、−ＣＨ２−、−ＣＨ（ＣＨ３）−、−Ｃ（ＣＨ３）２−又は−Ｃ（ＣＦ３）２−であることがより好ましく、単結合、−Ｃ（ＣＨ３）２−又は−Ｃ（ＣＦ３）２−であることがさらに好ましい。
【００６０】
本発明の好適な実施態様において、式（５）で表される構成単位は、Ｙとして、式（４）：
【化１９】
2020109158.tif 000020
［式（４）中、Ｒ２〜Ｒ７は、互いに独立に、水素原子、炭素数１〜６のアルキル基、炭素数１〜６のアルコキシ基又は炭素数６〜１２のアリール基を表し、Ｒ２〜Ｒ７に含まれる水素原子は、互いに独立に、ハロゲン原子で置換されていてもよく、Ｖは、単結合、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、−ＳＯ２−、−Ｓ−、−ＣＯ−又は−Ｎ（Ｒ８）−を表し、Ｒ８は、水素原子、又はハロゲン原子で置換されていてもよい炭素数１〜１２の一価の炭化水素基を表し、＊は結合手を表す］
で表される基を含む。すなわち、式（５）中の複数のＹのうち、少なくとも一部のＹが式（４）で表される基である。このような態様であると、光学フィルムは、優れた表面硬度、耐水性、光学特性、弾性率、及び耐屈曲性を発現しやすい。なお、式（５）で表される構成単位は、Ｙとして式（４）で表される基を１種又は複数種含んでいてもよい。
【００６１】
式（４）において、Ｒ２、Ｒ３、Ｒ４、Ｒ５、Ｒ６及びＲ７は、互いに独立に、水素原子、炭素数１〜６のアルキル基、炭素数１〜６のアルコキシ基又は炭素数６〜１２のアリール基を表す。炭素数１〜６のアルキル基、炭素数１〜６のアルコキシ基及び炭素数６〜１２のアリール基としてはそれぞれ、式（５）のＲ９〜Ｒ１６における炭素数１〜６のアルキル基、炭素数１〜６のアルコキシ基及び炭素数６〜１２のアリール基として上記に例示のものが挙げられる。Ｒ２〜Ｒ７は、互いに独立に、好ましくは水素原子又は炭素数１〜６のアルキル基を表し、より好ましくは水素原子又は炭素数１〜３のアルキル基を表し、ここで、Ｒ２〜Ｒ７に含まれる水素原子は、互いに独立に、ハロゲン原子で置換されていてもよい。ハロゲン原子としては、フッ素原子、塩素原子、臭素原子、ヨウ素原子が挙げられる。Ｖは、単結合、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、−ＳＯ２−、−Ｓ−、−ＣＯ−又は−Ｎ（Ｒ８）−を表し、Ｒ８は、水素原子、又はハロゲン原子で置換されていてもよい炭素数１〜１２の一価の炭化水素基を表す。ハロゲン原子で置換されていてもよい炭素数１〜１２の一価の炭化水素基としては、式（２）中のＷにおけるＲ２１及びＲ２２のハロゲン原子で置換されていてもよい炭素数１〜１２の一価の炭化水素基として上記に例示のものが挙げられる。これらの中でも、光学フィルムの表面硬度、耐水性、光学特性、弾性率、及び耐屈曲性を高めやすい観点から、Ｖは、単結合、−Ｏ−、−ＣＨ２−、−ＣＨ（ＣＨ３）−、−Ｃ（ＣＨ３）２−又は−Ｃ（ＣＦ３）２−であることが好ましく、単結合、−Ｃ（ＣＨ３）２−又は−Ｃ（ＣＦ３）２−であることがより好ましく、単結合又は−Ｃ（ＣＦ３）２−であることがさらに好ましい。
【００６２】
本発明の好適な実施態様においては、式（４）は、式（７ａ）又は式（７ｂ）
【化２０】
2020109158.tif 000021
で表される。すなわち、式（５）で表される構成単位は、Ｙとして式（７ａ）で表される構成単位及び／又は式（７ｂ）で表される構成単位を含む。このような態様であると、光学フィルムは、優れた表面硬度、耐水性、光学特性、弾性率、及び耐屈曲性を発現しやすい。また、フッ素元素を含有する骨格により樹脂の溶媒への溶解性を向上し、樹脂ワニスの粘度を低く抑制することができ、光学フィルムの加工を容易にすることができる。式（５）中の複数のＹは、式（７ａ）又は式（７ｂ）で表される構成単位を１種又は複数種含んでいてもよい。
【００６３】
本発明の好適な実施態様において、式（５）中のＹとして含まれる式（４）、特に式（７ａ）及び／又は式（７ｂ）で表される基の割合は、式（５）で表される構成単位のモル量に対して、好ましくは５０モル％以上、より好ましくは６０モル％以上、さらに好ましくは７０モル％以上であり、好ましくは１００モル％以下である。式（５）中のＹとして含まれる式（４）、特に式（７ａ）及び／又は式（７ｂ）で表される基の割合が上記範囲であると、光学フィルムは、優れた表面硬度、耐水性、光学特性、弾性率、及び耐屈曲性を発現しやすい。また、フッ素元素を含有する骨格により樹脂の溶媒への溶解性を向上し、樹脂ワニスの粘度を低く抑制することができ、光学フィルムの加工を容易にすることができる。式（１）中のＹとして含まれる式（４）で表される基の割合は、例えば１Ｈ−ＮＭＲを用いて測定することができ、又は原料の仕込み比から算出することもできる。
【００６４】
本発明におけるポリアミド系樹脂において、式（５）で表される構成単位の割合は、式（１）で表される構成単位及び式（２）で表される構成単位の総量１モルに対して、好ましくは０．０１モル以上、より好ましくは０．０５モル以上、さらに好ましくは０．１モル以上、さらにより好ましくは０．２モル以上、とりわけ好ましくは０．５モル以上であり、好ましくは５モル以下、より好ましくは３モル以下、さらに好ましくは１モル以下である。式（５）で表される構成単位の割合が上記範囲であると、光学フィルムの表面硬度、耐水性、光学特性、弾性率、降伏点歪及び耐屈曲性を向上しやすい。なお、ポリアミド系樹脂が式（２）で表される構成単位を含まない場合は、式（１）で表される構成単位のモル量が基準となる。
【００６５】
本発明の一実施態様において、本発明のポリアミド系樹脂は、式（８）
【化２１】
2020109158.tif 000022
［式（８）中、Ｋ及びＬは、互いに独立に、２価の有機基を表す］
で表される構成単位を含んでいてもよい。
【００６６】
式（８）において、Ｌは、互いに独立に、２価の有機基であり、式（５）におけるＸの２価の有機基と同様のものから選択できる。
【００６７】
式（８）において、Ｋは、互いに独立に、２価の有機基であり、好ましくは炭素数１〜８の炭化水素基又はフッ素置換された炭素数１〜８の炭化水素基で置換されていてもよい、炭素数４〜４０の２価の有機基であり、より好ましくは炭素数１〜８の炭化水素基又はフッ素置換された炭素数１〜８の炭化水素基で置換されていてもよい、環状構造を有する炭素数４〜４０の２価の有機基を表す。環状構造としては、脂環、芳香環、ヘテロ環構造が挙げられる。Ｋの有機基として、式（２０）、式（２１）、式（２２）、式（２３）、式（２４）、式（２５）、式（２６）、式（２７）、式（２８）及び式（２９）で表される基の結合手のうち、隣接しない２つが水素原子に置き換わった基及び炭素数６以下の２価の鎖式炭化水素基が例示され、Ｚのヘテロ環構造としてはチオフェン環骨格を有する基が例示され、光学フィルムの黄色度（以下、ＹＩ値と称することがある）を抑制しやすい観点から、好ましくは式（２０）〜式（２８）で表される基、及び、チオフェン環骨格を有する基が例示される。
【００６８】
Ｋの有機基としては、式（２０’）、式（２１’）、式（２２’）、式（２３’）、式（２４’）、式（２５’）、式（２６’）、式（２７’）、式（２８’）及び式（２９’）：
【化２２】
2020109158.tif 000023
［式（２０’）〜式（２９’）中、Ｗ１及び＊は、式（２０）〜式（２９）において定義する通りである］
で表される２価の有機基がより好ましい。なお、式（２０）〜式（２９）及び式（２０’）〜式（２９’）における環上の水素原子は、炭素数１〜８の炭化水素基又はフッ素置換された炭素数１〜８の炭化水素基、炭素数１〜６のアルコキシ基、又はフッ素置換された炭素数１〜６のアルコキシ基で置換されていてもよい。
【００６９】
ポリアミド系樹脂が、式（８）中のＫが上記の式（２０’）〜式（２９’）のいずれかで表される構成単位を有する場合、中でも式（８）中のＫが後述する式（９ａ）で表される構成単位を有する場合、ポリアミド系樹脂は、該構成単位に加えて、次の式（ｄ１）：
【化２３】
2020109158.tif 000024
［式（ｄ１）中、Ｒｃは、互いに独立に、水素原子、炭素数１〜６のアルキル基、炭素数１〜６のアルコキシ基又は炭素数６〜１２のアリール基を表し、Ｒｄは、Ｒｃ又は−Ｃ（＝Ｏ）−＊を表し、＊は結合手を表す］
で表されるカルボン酸由来の構成単位をさらに有することが、ワニスの成膜性を高めやすい観点から好ましい。
【００７０】
Ｒｃにおいて、炭素数１〜６のアルキル基、炭素数１〜６のアルコキシ基及び炭素数６〜１２のアリール基としては、それぞれ、式（５）における炭素数１〜６のアルキル基、炭素数１〜６のアルコキシ基又は炭素数６〜１２のアリール基として例示のものが挙げられる。構成単位（ｄ１）としては、具体的には、Ｒｃ及びＲｄがいずれも水素原子である構成単位（ジカルボン酸化合物に由来する構成単位）、Ｒｃがいずれも水素原子であり、Ｒｄが−Ｃ（＝Ｏ）−＊を表す構成単位（トリカルボン酸化合物に由来する構成単位）等が挙げられる。
【００７１】
本発明のポリアミド系樹脂は、式（８）中のＫとして複数種のＫを含んでよく、複数種のＫは、互いに同一であっても異なっていてもよい。中でも、光学フィルムの表面硬度、耐水性、光学特性、弾性率、降伏点歪及び耐屈曲性を高めやすい観点から、式（８）で表される構成単位は、Ｋとして、好ましくは式（９ａ）：
【化２４】
2020109158.tif 000025
［式（９ａ）中、Ｒａ及びＲｂは、互いに独立に、ハロゲン原子、炭素数１〜６のアルキル基、炭素数１〜６のアルコキシ基、又は炭素数６〜１２のアリール基を表し、Ｒａ及びＲｂに含まれる水素原子は、互いに独立に、ハロゲン原子で置換されていてもよく、Ａ、ｍ及び＊は、それぞれ式（９）中のＡ、ｍ及び＊と同じであり、ｔは０〜４の整数であり、ｕは０〜４の整数である］
で表される基、より好ましくは式（９）：
【化２５】
2020109158.tif 000026
［式（９）中、Ｒ１７〜Ｒ２４は、互いに独立に、水素原子、炭素数１〜６のアルキル基、炭素数１〜６のアルコキシ基又は炭素数６〜１２のアリール基を表し、Ｒ１７〜Ｒ２４に含まれる水素原子は、互いに独立に、ハロゲン原子で置換されていてもよく、Ａは、単結合、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、−ＳＯ２−、−Ｓ−、−ＣＯ−又は−Ｎ（Ｒ２５）−を表し、Ｒ２５は水素原子又はハロゲン原子で置換されていてもよい炭素数１〜１２の一価の炭化水素基を表し、ｍは０〜４の整数であり、＊は結合手を表す］
で表される基を含むことが好ましい。すなわち、式（８）中の複数のＫのうち、少なくとも一部のＫが好ましくは式（９ａ）で表される基、より好ましくは式（９）で表される基である。
【００７２】
式（９ａ）において、各ベンゼン環の結合手は、−Ａ−を基準に、オルト位、メタ位又はパラ位のいずれに結合していてもよく、好ましくはメタ位又はパラ位に結合していてもよい。Ｒａ及びＲｂは、互いに独立に、ハロゲン原子、炭素数１〜６のアルキル基、炭素数１〜６のアルコキシ基、又は炭素数６〜１２のアリール基を表す。式（９ａ）中のｔ及びｕは０であることが好ましいが、ｔ及び／又はｕが１以上である場合、Ｒａ及びＲｂは、互いに独立に、好ましくは炭素数１〜６のアルキル基を表し、より好ましくは炭素数１〜３のアルキル基を表す。式（９ａ）中のＲａ及びＲｂにおいて、ハロゲン原子、炭素数１〜６のアルキル基、炭素数１〜６のアルコキシ基及び炭素数６〜１２のアリール基としては、それぞれ、式（５）におけるハロゲン原子、炭素数１〜６のアルキル基、炭素数１〜６のアルコキシ基又は炭素数６〜１２のアリール基として例示のものが挙げられる。
【００７３】
式（９ａ）中のｔ及びｕは、互いに独立に、０〜４の整数であり、好ましくは０〜２の整数、より好ましくは０又は１である。
【００７４】
式（９）及び式（９ａ）において、Ａは、互いに独立に、単結合、−Ｏ−、−ＣＨ２−、−ＣＨ２−ＣＨ２−、−ＣＨ（ＣＨ３）−、−Ｃ（ＣＨ３）２−、−Ｃ（ＣＦ３）２−、−ＳＯ２−、−Ｓ−、−ＣＯ−又は−Ｎ（Ｒ２５）−を表し、光学フィルムの表面硬度、耐水性、光学特性、弾性率、降伏点歪及び耐屈曲性を向上しやすい観点から、好ましくは−Ｏ−又は−Ｓ−を表し、より好ましくは−Ｏ−を表す。本発明の一実施態様であるポリアミド系樹脂は、複数種のＡを含み得、複数種のＡは、同一であっても、異なっていてもよい。
【００７５】
式（９）において、Ｒ１７〜Ｒ２４は、互いに独立に、水素原子、炭素数１〜６のアルキル基、炭素数１〜６のアルコキシ基又は炭素数６〜１２のアリール基を表す。炭素数１〜６のアルキル基、炭素数１〜６のアルコキシ基及び炭素数６〜１２のアリール基はそれぞれ、式（５）におけるＲ９〜Ｒ１６の炭素数１〜６のアルキル基、炭素数１〜６のアルコキシ基及び炭素数６〜１２のアリール基として上記に例示のものが挙げられる。光学フィルムの表面硬度、耐水性、光学特性、弾性率、降伏点歪及び耐屈曲性の観点から、Ｒ１７〜Ｒ２４は、互いに独立に、好ましくは水素原子又は炭素数１〜６のアルキル基を表し、より好ましくは水素原子又は炭素数１〜３のアルキル基を表し、さらに好ましくは水素原子を表す。ここで、Ｒ１７〜Ｒ２４に含まれる水素原子は、互いに独立に、ハロゲン原子で置換されていてもよい。Ｒ２５は水素原子又はハロゲン原子で置換されていてもよい炭素数１〜１２の一価の炭化水素基を表し、ハロゲン原子で置換されていてもよい炭素数１〜１２の一価の炭化水素基としては、式（２）中のＷにおけるＲ２１及びＲ２２のハロゲン原子で置換されていてもよい炭素数１〜１２の一価の炭化水素基として上記に例示のものが挙げられる。ハロゲン原子としては、フッ素原子、塩素原子、臭素原子及びヨウ素原子などが挙げられる。
【００７６】
式（９）及び式（９ａ）において、ｍは、０〜４の整数、好ましくは１〜４の範囲の整数であり、ｍがこの範囲内であると、光学フィルムの表面硬度、耐水性、光学特性、弾性率、降伏点歪及び耐屈曲性が良好である。また、式（９）及び式（９ａ）において、ｍは、好ましくは１〜３の範囲の整数、より好ましくは１又は２、さらに好ましくは１であり、ｍがこの範囲内であると、光学フィルムの表面硬度、耐水性、光学特性、弾性率、降伏点歪及び耐屈曲性が良好であると同時に、原料の入手性が比較的良好である。なお、ｍが０である場合、式（９ａ）中のｕは好ましくは０であり、式（９）中のＲ２１〜Ｒ２４は好ましくは水素原子である。また、式（８）で表される構成単位は、Ｋとして式（９）又は式（９ａ）で表される基を１種又は２種類以上含んでいてもよい。
【００７７】
本発明の好適な実施態様では、光学フィルムの表面硬度、耐水性、光学特性、弾性率、降伏点歪及び耐屈曲性を向上しやすい観点から、式（９）は、式（９’）
【化２６】
2020109158.tif 000027
で表される。すなわち、式（８）で表される構成単位は、Ｋとして式（９’）で表される基を含む。
【００７８】
本発明の一実施態様において、式（８）中のＫとして含まれる式（９ａ）又は式（９）、特に式（９’）で表される基の割合は、式（８）で表される構成単位のモル量に対して、好ましくは５０モル％以上、より好ましくは６０モル％以上、さらに好ましくは７０モル％以上であり、好ましくは１００モル％以下である。式（８）で表される構成単位の割合が上記範囲であると、光学フィルムの表面硬度、耐水性、光学特性、弾性率、降伏点歪及び耐屈曲性の点で有利である。
【００７９】
本発明の一実施態様において、ポリアミド系樹脂が式（８）で表される構成単位を含む場合、式（８）中のＫとして含まれる式（９ａ）又は式（９）、特に式（９’）で表される基の割合は、式（１）、式（２）及び式（８）で表される構成単位の合計モル量に対して、好ましくは５モル％以上、より好ましくは８モル％以上、さらに好ましくは１０モル％以上、とりわけ好ましくは１２モル％以上であり、好ましくは９０モル％以下、より好ましくは７０モル％以下、さらに好ましくは５０モル％以下、とりわけ好ましくは３０モル％以下である。式（９ａ）又は式（９）、特に式（９’）で表される基の割合が上記の下限以上であると、光学フィルムは、優れた表面硬度、耐水性、光学特性、弾性率、降伏点歪及び耐屈曲性を発現しやすく、また上記の上限以下であると、式（８）中のアミド結合間の水素結合による増粘を抑制し、樹脂ワニスの粘度を低減することができ、光学フィルムの製造が容易である。式（９ａ）又は式（９）で表される基の割合は、例えば１Ｈ−ＮＭＲを用いて測定することができ、又は原料の仕込み比から算出することもできる。
【００８０】
本発明の一実施態様において、ポリアミド系樹脂が式（８）で表される構成単位を含む場合、式（８）で表される構成単位の割合は、式（１）、式（２）、式（５）及び式（８）で表される構成単位の合計量１モルに対して、好ましくは０．０１モル以上、より好ましくは０．５モル以上、さらに好ましくは０．１モル以上であり、好ましくは１モル以下、より好ましくは０．５モル以下、さらに好ましくは０．３モル以下である。式（８）で表される構成単位の割合が上記の下限以上であると、光学フィルムは、優れた表面硬度、耐水性、光学特性、弾性率、降伏点歪及び耐屈曲性を発現しやすく、また式（８）中のアミド結合間の水素結合による増粘を抑制し、樹脂ワニスの粘度を低減することができ、光学フィルムの製造が容易である。式（８）で表される構成単位の割合は、例えば１Ｈ−ＮＭＲを用いて測定することができ、又は原料の仕込み比から算出することもできる。
【００８１】
本発明におけるポリアミド系樹脂は、式（１）、式（２）、式（５）及び式（８）で表される構成単位の他に、式（３０）で表される構成単位及び／又は式（３１）で表される構成単位を含むことができる。
【化２７】
2020109158.tif 000028
【００８２】
式（３０）において、Ｙ１は、４価の有機基であり、好ましくは有機基中の水素原子が炭化水素基又はフッ素置換された炭化水素基で置換されていてもよい有機基である。Ｙ１としては、式（２０）、式（２１）、式（２２）、式（２３）、式（２４）、式（２５）、式（２６）、式（２７）、式（２８）及び式（２９）で表される基、それらの式（２０）〜式（２９）で表される基中の水素原子がメチル基、フルオロ基、クロロ基又はトリフルオロメチル基で置換された基、並びに４価の炭素数６以下の鎖式炭化水素基が例示される。本発明の一実施態様であるポリアミド系樹脂は、複数種のＹ１を含み得、複数種のＹ１は、互いに同一であっても異なっていてもよい。
【００８３】
式（３１）において、Ｙ２は３価の有機基であり、好ましくは有機基中の水素原子が炭化水素基又はフッ素置換された炭化水素基で置換されていてもよい有機基である。Ｙ２としては、上記の式（２０）、式（２１）、式（２２）、式（２３）、式（２４）、式（２５）、式（２６）、式（２７）、式（２８）及び式（２９）で表される基の結合手のいずれか１つが水素原子に置き換わった基、及び３価の炭素数６以下の鎖式炭化水素基が例示される。本発明の一実施態様であるポリアミド系樹脂は、複数種のＹ２を含み得、複数種のＹ２は、互いに同一であっても異なっていてもよい。
【００８４】
式（３０）及び式（３１）において、Ｘ１及びＸ２は、互いに独立に、２価の有機基であり、好ましくは有機基中の水素原子が炭化水素基又はフッ素置換された炭化水素基で置換されていてもよい有機基である。Ｘ１及びＸ２としては、上記の式（１０）、式（１１）、式（１２）、式（１３）、式（１４）、式（１５）、式（１６）、式（１７）、及び式（１８）で表される基；それら式（１０）〜式（１８）で表される基中の水素原子がメチル基、フルオロ基、クロロ基又はトリフルオロメチル基で置換された基；並びに炭素数６以下の鎖式炭化水素基が例示される。
【００８５】
本発明の一実施態様において、上記ポリアミド系樹脂は、式（１）で表される構成単位、並びに、場合により、式（２）で表される構成単位、式（５）で表される構成単位及び式（８）で表される構成単位から選択される少なくとも１つの構成単位からなる。また、光学フィルムの表面硬度、耐水性、光学特性、弾性率、降伏点歪及び耐屈曲性を向上しやすい観点から、上記ポリアミド系樹脂において、式（１）、式（２）及び式（８）で表される構成単位の合計モル量は、式（１）、式（２）、式（８）、式（３０）及び式（３１）で表される全構成単位の合計モル量に基づいて、好ましくは８０モル％以上であり、好ましくは１００モル％以下である。なお、上記割合は、例えば、１Ｈ−ＮＭＲを用いて測定することができ、又は原料の仕込み比から算出することもできる。
【００８６】
ポリアミド系樹脂の重量平均分子量は、ポリスチレン換算で、好ましくは１５０，０００以上、より好ましくは２００，０００以上であり、好ましくは１，０００，０００以下、より好ましくは８００，０００以下、さらに好ましくは７００，０００以下、とりわけ好ましくは５００，０００以下である。ポリアミド系樹脂の重量平均分子量が上記の下限以上であると、光学フィルムは表面硬度、耐水性、光学特性、弾性率、降伏点歪及び耐屈曲性を向上しやすく、また上記の上限以下であると、樹脂ワニスの粘度を低く抑制することができ、光学フィルムの製膜が容易であるため、加工性が良好となる。重量平均分子量は、例えばＧＰＣ測定を行い、標準ポリスチレン換算によって求めることができ、例えば実施例に記載の方法により求めることができる。
【００８７】
本発明の一実施態様において、ポリアミド系樹脂は、ハロゲン原子を含有する。ポリアミド系樹脂がハロゲン原子を含むことにより、光学フィルムのＹＩ値を低減させることができる場合があり、高い柔軟性及び耐屈曲性を両立させることができる傾向がある。ハロゲン原子としては、フッ素原子、塩素原子、臭素原子、ヨウ素原子等が挙げられるが、光学フィルムのＹＩ値の低減、すなわち透明性の向上、吸水率の低減、及び耐屈曲性の観点から、フッ素原子であることが好ましい。ポリアミド系樹脂中の含フッ素置換基の具体例としては、フルオロ基及びトリフルオロメチル基が挙げられる。
【００８８】
ポリアミド系樹脂中のハロゲン原子の含有量は、ＹＩ値の低減、すなわち透明性の向上、吸水率の低減、及び光学フィルムの耐屈曲性の観点から、ポリアミド系樹脂の質量を基準として、好ましくは１〜４０質量％、より好ましくは３〜３５質量％、さらに好ましくは５〜３２質量％である。
【００８９】
本発明の一実施態様において、ポリアミド系樹脂のイミド化率は、好ましくは９５〜１００％、より好ましくは９７〜１００％、さらに好ましくは９８〜１００％である。樹脂ワニスの安定性、得られた光学フィルムの機械物性の観点からは、イミド化率が上記の下限以上であることが好ましい。なお、イミド化率は、ＩＲ法、ＮＭＲ法などにより求めることができる。
【００９０】
本発明の一実施態様において、ポリアミド系樹脂は、光学フィルム１００質量部に対して、好ましくは４０質量部以上、より好ましくは５０質量部以上、さらに好ましくは６０質量部以上であり、好ましくは１００質量部以下である。
【００９１】
本発明の一実施態様において、ポリアミド系樹脂は、ジアミン化合物及びジカルボン酸化合物、並びに、必要に応じてテトラカルボン酸化合物及びトリカルボン酸化合物等を反応（重縮合）させて得ることができる。式（１）、式（２）及び式（８）で表される構成単位は、通常、ジアミン化合物とジカルボン酸化合物とから誘導される。式（５）及び式（３０）で表される構成単位は、通常、ジアミン化合物とテトラカルボン酸化合物とから誘導される。式（３１）で表される構成単位は、通常、ジアミン化合物とトリカルボン酸化合物とから誘導される。
【００９２】
ポリアミド系樹脂の合成に用いられるテトラカルボン酸化合物としては、芳香族テトラカルボン酸二無水物等の芳香族テトラカルボン酸化合物；及び脂肪族テトラカルボン酸二無水物等の脂肪族テトラカルボン酸化合物等が挙げられる。テトラカルボン酸化合物は、単独で用いてもよいし、２種以上を組合せて用いてもよい。テトラカルボン酸化合物は、二無水物の他、酸クロリド化合物等のテトラカルボン酸化合物類縁体であってもよい。
【００９３】
芳香族テトラカルボン酸二無水物の具体例としては、非縮合多環式の芳香族テトラカルボン酸二無水物、単環式の芳香族テトラカルボン酸二無水物及び縮合多環式の芳香族テトラカルボン酸二無水物が挙げられる。非縮合多環式の芳香族テトラカルボン酸二無水物としては、例えば４，４’−オキシジフタル酸二無水物、３，３’，４，４’−ベンゾフェノンテトラカルボン酸二無水物、２，２’，３，３’−ベンゾフェノンテトラカルボン酸二無水物、３，３’，４，４’−ビフェニルテトラカルボン酸二無水物（ＢＰＤＡと記載することがある）、２，２’，３，３’−ビフェニルテトラカルボン酸二無水物、３，３’，４，４’−ジフェニルスルホンテトラカルボン酸二無水物、２，２−ビス（３，４−ジカルボキシフェニル）プロパン二無水物、２，２−ビス（２，３−ジカルボキシフェニル）プロパン二無水物、２，２−ビス（３，４−ジカルボキシフェノキシフェニル）プロパン二無水物、４，４’−（ヘキサフルオロイソプロピリデン）ジフタル酸二無水物（６ＦＤＡと記載することがある）、１，２−ビス（２，３−ジカルボキシフェニル）エタン二無水物、１，１−ビス（２，３−ジカルボキシフェニル）エタン二無水物、１，２−ビス（３，４−ジカルボキシフェニル）エタン二無水物、１，１−ビス（３，４−ジカルボキシフェニル）エタン二無水物、ビス（３，４−ジカルボキシフェニル）メタン二無水物、ビス（２，３−ジカルボキシフェニル）メタン二無水物、４，４’−（ｐ−フェニレンジオキシ）ジフタル酸二無水物、４，４’−（ｍ−フェニレンジオキシ）ジフタル酸二無水物が挙げられる。また、単環式の芳香族テトラカルボン酸二無水物としては、例えば１，２，４，５−ベンゼンテトラカルボン酸二無水物が挙げられ、縮合多環式の芳香族テトラカルボン酸二無水物としては、例えば２，３，６，７−ナフタレンテトラカルボン酸二無水物が挙げられる。
これらの中でも、好ましくは４，４’−オキシジフタル酸二無水物、３，３’，４，４’−ベンゾフェノンテトラカルボン酸二無水物、２，２’，３，３’−ベンゾフェノンテトラカルボン酸二無水物、３，３’，４，４’−ビフェニルテトラカルボン酸二無水物、２，２’，３，３’−ビフェニルテトラカルボン酸二無水物、３，３’，４，４’−ジフェニルスルホンテトラカルボン酸二無水物、２，２−ビス（３，４−ジカルボキシフェニル）プロパン二無水物、２，２−ビス（２，３−ジカルボキシフェニル）プロパン二無水物、２，２−ビス（３，４−ジカルボキシフェノキシフェニル）プロパン二無水物、４，４’−（ヘキサフルオロイソプロピリデン）ジフタル酸二無水物（６ＦＤＡ）、１，２−ビス（２，３−ジカルボキシフェニル）エタン二無水物、１，１−ビス（２，３−ジカルボキシフェニル）エタン二無水物、１，２−ビス（３，４−ジカルボキシフェニル）エタン二無水物、１，１−ビス（３，４−ジカルボキシフェニル）エタン二無水物、ビス（３，４−ジカルボキシフェニル）メタン二無水物、ビス（２，３−ジカルボキシフェニル）メタン二無水物、４，４’−（ｐ−フェニレンジオキシ）ジフタル酸二無水物及び４，４’−（ｍ−フェニレンジオキシ）ジフタル酸二無水物が挙げられ、より好ましくは４，４’−オキシジフタル酸二無水物、３，３’，４，４’−ビフェニルテトラカルボン酸二無水物（ＢＰＤＡ）、２，２’，３，３’−ビフェニルテトラカルボン酸二無水物、４，４’−（ヘキサフルオロイソプロピリデン）ジフタル酸二無水物（６ＦＤＡ）、ビス（３，４−ジカルボキシフェニル）メタン二無水物及び４，４’−（ｐ−フェニレンジオキシ）ジフタル酸二無水物が挙げられる。これらは単独又は２種以上を組合せて使用できる。
【００９４】
脂肪族テトラカルボン酸二無水物としては、環式又は非環式の脂肪族テトラカルボン酸二無水物が挙げられる。環式脂肪族テトラカルボン酸二無水物とは、脂環式炭化水素構造を有するテトラカルボン酸二無水物であり、その具体例としては、１，２，４，５−シクロヘキサンテトラカルボン酸二無水物、１，２，３，４−シクロブタンテトラカルボン酸二無水物、１，２，３，４−シクロペンタンテトラカルボン酸二無水物等のシクロアルカンテトラカルボン酸二無水物、ビシクロ［２．２．２］オクト−７−エン−２，３，５，６−テトラカルボン酸二無水物、ジシクロヘキシル−３，３’，４，４’−テトラカルボン酸二無水物及びこれらの位置異性体が挙げられる。これらは単独で又は２種以上を組合せて用いることができる。非環式脂肪族テトラカルボン酸二無水物の具体例としては、１，２，３，４−ブタンテトラカルボン酸二無水物、及び１，２，３，４−ペンタンテトラカルボン酸二無水物等が挙げられ、これらは単独で又は２種以上を組合せて用いることができる。また、環式脂肪族テトラカルボン酸二無水物及び非環式脂肪族テトラカルボン酸二無水物を組合せて用いてもよい。
【００９５】
上記テトラカルボン酸二無水物の中でも、光学フィルムの表面硬度、耐水性、光学特性、弾性率、降伏点歪及び耐屈曲性を向上しやすい観点から、４，４’−オキシジフタル酸二無水物、３，３’，４，４’−ベンゾフェノンテトラカルボン酸二無水物、３，３’，４，４’−ビフェニルテトラカルボン酸二無水物、２，２’，３，３’−ビフェニルテトラカルボン酸二無水物、３，３’，４，４’−ジフェニルスルホンテトラカルボン酸二無水物、２，２−ビス（３，４−ジカルボキシフェニル）プロパン二無水物、４，４’−（ヘキサフルオロイソプロピリデン）ジフタル酸二無水物、並びにこれらの混合物が好ましく、３，３’，４，４’−ビフェニルテトラカルボン酸二無水物（ＢＰＤＡ）及び４，４’−（ヘキサフルオロイソプロピリデン）ジフタル酸二無水物（６ＦＤＡ）、並びにこれらの混合物がより好ましい。
【００９６】
ポリアミド系樹脂の合成に用いられるジカルボン酸化合物としては、芳香族ジカルボン酸、脂肪族ジカルボン酸及びそれらの類縁の酸クロライド化合物、酸無水物等が挙げられ、２種以上を併用してもよい。具体例としては、テレフタル酸；イソフタル酸；２−メチルテレフタル酸；２，５−ジメチルテレフタル酸；２−メトキシテレフタル酸；２，５−ジメトキシテレフタル酸；ナフタレンジカルボン酸；４，４’−ビフェニルジカルボン酸；３，３’−ビフェニルジカルボン酸；炭素数８以下である鎖式炭化水素、のジカルボン酸化合物及び２つの安息香酸が単結合、−ＣＨ２−、−Ｃ（ＣＨ３）２−、−Ｃ（ＣＦ３）２−、−ＳＯ２−又はフェニレン基で連結された化合物並びに、それらの酸クロライド化合物が挙げられる。これらのジカルボン酸化合物の中でも、光学フィルムの表面硬度、耐水性、光学特性、弾性率、降伏点歪及び耐屈曲性を向上しやすい観点から、４，４’−オキシビス安息香酸、テレフタル酸、２−メチルテレフタル酸、２，５−ジメチルテレフタル酸、２−メトキシテレフタル酸、２，５−ジメトキシテレフタル酸及びそれらの酸クロリドが好ましく、２−メトキシテレフタル酸クロライド（ＯＭＴＰＣ）、２，５−ジメチルテレフタル酸クロライド（ＤＭＴＰＣ）及び２，５−ジメトキシテレフタル酸クロライド（２ＭＯＴＰＣ）がより好ましい。
【００９７】
なお、上記ポリアミド系樹脂は、光学フィルムの各種物性を損なわない範囲で、上記のポリアミド系樹脂合成に用いられるテトラカルボン酸化合物に加えて、他のテトラカルボン酸及びトリカルボン酸並びにそれらの無水物及び誘導体を更に反応させたものであってもよい。
【００９８】
他のテトラカルボン酸としては、上記テトラカルボン酸化合物の無水物の水付加体が挙げられる。
【００９９】
トリカルボン酸化合物としては、芳香族トリカルボン酸、脂肪族トリカルボン酸及びそれらの類縁の酸クロリド化合物、酸無水物等が挙げられ、２種以上を組合せて用いてもよい。具体例としては、１，３，５−ベンゼントリカルボン酸及びその酸クロリド、１，２，４−ベンゼントリカルボン酸の無水物；２，３，６−ナフタレントリカルボン酸−２，３−無水物；フタル酸無水物と安息香酸とが単結合、−Ｏ−、−ＣＨ２−、−Ｃ（ＣＨ３）２−、−Ｃ（ＣＦ３）２−、−ＳＯ２−又はフェニレン基で連結された化合物が挙げられる。
【０１００】
ポリアミド系樹脂の合成に用いられるジアミン化合物としては、例えば、脂肪族ジアミン、芳香族ジアミン及びこれらの混合物が挙げられる。なお、本実施態様において「芳香族ジアミン」とは、アミノ基が芳香環に直接結合しているジアミンを表し、その構造の一部に脂肪族基又はその他の置換基を含んでいてもよい。この芳香環は単環でも縮合環でもよく、ベンゼン環、ナフタレン環、アントラセン環及びフルオレン環等が例示されるが、これらに限定されるわけではない。これらの中でも、好ましくはベンゼン環である。また「脂肪族ジアミン」とは、アミノ基が脂肪族基に直接結合しているジアミンを表し、その構造の一部に芳香環やその他の置換基を含んでいてもよい。
【０１０１】
脂肪族ジアミンとしては、例えば、ヘキサメチレンジアミン等の非環式脂肪族ジアミン、並びに１，３−ビス（アミノメチル）シクロヘキサン、１，４−ビス（アミノメチル）シクロヘキサン、ノルボルナンジアミン及び４，４’−ジアミノジシクロヘキシルメタン等の環式脂肪族ジアミン等が挙げられる。これらは単独で又は２種以上を組合せて用いることができる。
【０１０２】
芳香族ジアミンとしては、例えばｐ−フェニレンジアミン、ｍ−フェニレンジアミン、２，４−トルエンジアミン、ｍ−キシリレンジアミン、ｐ−キシリレンジアミン、１，５−ジアミノナフタレン、２，６−ジアミノナフタレン等の、芳香環を１つ有する芳香族ジアミン、４，４’−ジアミノジフェニルメタン、４，４’−ジアミノジフェニルプロパン、４，４’−ジアミノジフェニルエーテル、３，４’−ジアミノジフェニルエーテル、３，３’−ジアミノジフェニルエーテル、４，４’−ジアミノジフェニルスルホン、３，４’−ジアミノジフェニルスルホン、３，３’−ジアミノジフェニルスルホン、１，４−ビス（４−アミノフェノキシ）ベンゼン、１，３−ビス（４−アミノフェノキシ）ベンゼン、ビス〔４−（４−アミノフェノキシ）フェニル〕スルホン、ビス〔４−（３−アミノフェノキシ）フェニル〕スルホン、２，２−ビス［４−（４−アミノフェノキシ）フェニル］プロパン、２，２−ビス［４−（３−アミノフェノキシ）フェニル］プロパン、２，２’−ジメチルベンジジン、２，２’−ビス（トリフルオロメチル）−４，４’−ジアミノジフェニル（ＴＦＭＢと記載することがある）、４，４’−（ヘキサフルオロプロピリデン）ジアニリン（６ＦＤＡＭと記載することがある）、４，４’−ビス（４−アミノフェノキシ）ビフェニル、９，９−ビス（４−アミノフェニル）フルオレン、９，９−ビス（４−アミノ−３−メチルフェニル）フルオレン、９，９−ビス（４−アミノ−３−クロロフェニル）フルオレン、９，９−ビス（４−アミノ−３−フルオロフェニル）フルオレン等の、芳香環を２つ以上有する芳香族ジアミンが挙げられる。これらは単独又は２種以上を組合せて使用できる。
【０１０３】
芳香族ジアミンとしては、好ましくは４，４’−ジアミノジフェニルメタン、４，４’−ジアミノジフェニルプロパン、４，４’−ジアミノジフェニルエーテル、３，３’−ジアミノジフェニルエーテル、４，４’−ジアミノジフェニルスルホン、３，３’−ジアミノジフェニルスルホン、１，４−ビス（４−アミノフェノキシ）ベンゼン、ビス〔４−（４−アミノフェノキシ）フェニル〕スルホン、ビス〔４−（３−アミノフェノキシ）フェニル〕スルホン、２，２−ビス［４−（４−アミノフェノキシ）フェニル］プロパン、２，２−ビス［４−（３−アミノフェノキシ）フェニル］プロパン、２，２’−ジメチルベンジジン、２，２’−ビス（トリフルオロメチル）−４，４’−ジアミノジフェニル（ＴＦＭＢ）、４，４’−ビス（４−アミノフェノキシ）ビフェニルであり、より好ましくは４，４’−ジアミノジフェニルメタン、４，４’−ジアミノジフェニルプロパン、４，４’−ジアミノジフェニルエーテル、４，４’−ジアミノジフェニルスルホン、１，４−ビス（４−アミノフェノキシ）ベンゼン、ビス〔４−（４−アミノフェノキシ）フェニル〕スルホン、２，２−ビス［４−（４−アミノフェノキシ）フェニル］プロパン、２，２’−ジメチルベンジジン、２，２’−ビス（トリフルオロメチル）−４，４’−ジアミノジフェニル（ＴＦＭＢ）、４，４’−（ヘキサフルオロプロピリデン）ジアニリン（６ＦＤＡＭ）、４，４’−ビス（４−アミノフェノキシ）ビフェニルである。これらは単独又は２種以上を組合せて使用できる。
【０１０４】
上記ジアミン化合物の中でも、光学フィルムの弾性率、光学特性、表面硬度、耐屈曲性及び耐水性を向上しやすい観点からは、ビフェニル構造を有する芳香族ジアミンからなる群から選ばれる１種以上を用いることが好ましい。２，２’−ジメチルベンジジン、２，２’−ビス（トリフルオロメチル）−４，４’−ジアミノジフェニル（ＴＦＭＢ）、４，４’−ビス（４−アミノフェノキシ）ビフェニル、４，４’−（ヘキサフルオロプロピリデン）ジアニリン（６ＦＤＡＭ）及び４，４’−ジアミノジフェニルエーテルからなる群から選ばれる１種以上を用いることがより好ましく、２，２’−ビス（トリフルオロメチル）−４，４’−ジアミノジフェニル（ＴＦＭＢ）及び／又は４，４’−（ヘキサフルオロプロピリデン）ジアニリン（６ＦＤＡＭ）を用いることがよりさらに好ましい。
【０１０５】
ポリアミド系樹脂の製造において、ジアミン化合物及びジカルボン酸化合物、並びに任意にテトラカルボン酸化合物及びトリカルボン酸化合物の使用量は、所望とするポリアミド系樹脂の各構成単位の比率に応じて適宜選択できる。
【０１０６】
ポリアミド系樹脂の製造において、反応温度は、特に限定されないが、例えば５〜２００℃であり、好ましくは５〜１００℃、より好ましくは５〜５０℃、さらに好ましくは５〜２５℃である。反応時間も特に限定されないが、例えば３０分〜１０時間程度である。必要に応じて、不活性雰囲気又は減圧の条件下において反応を行ってよい。好ましい態様では、反応は、常圧及び／又は不活性ガス雰囲気下、撹拌しながら行う。また、反応は、反応に不活性な溶媒中で行うことが好ましい。溶媒としては、反応に影響を与えない限り特に限定されないが、例えば、水、メタノール、エタノール、エチレングリコール、イソプロピルアルコール、プロピレングリコール、エチレングリコールメチルエーテル、エチレングリコールブチルエーテル、１−メトキシ−２−プロパノール、２−ブトキシエタノール、プロピレングリコールモノメチルエーテル等のアルコール系溶媒；酢酸エチル、酢酸ブチル、エチレングリコールメチルエーテルアセテート、γ−ブチロラクトン、γ−バレロラクトン、プロピレングリコールメチルエーテルアセテート、乳酸エチル等のエステル系溶媒；アセトン、メチルエチルケトン、シクロペンタノン、シクロヘキサノン、２−ヘプタノン、メチルイソブチルケトン等のケトン系溶媒；ペンタン、ヘキサン、ヘプタン等の脂肪族炭化水素溶媒；エチルシクロヘキサン等の脂環式炭化水素溶媒；トルエン、キシレン等の芳香族炭化水素溶媒；アセトニトリル等のニトリル系溶媒；テトラヒドロフラン及びジメトキシエタン等のエーテル系溶媒；クロロホルム及びクロロベンゼン等の塩素含有溶媒；Ｎ，Ｎ−ジメチルアセトアミド、Ｎ，Ｎ−ジメチルホルムアミド等のアミド系溶媒；ジメチルスルホン、ジメチルスルホキシド、スルホラン等の含硫黄系溶媒；エチレンカーボネート、プロピレンカーボネート等のカーボネート系溶媒；及びそれらの組合せ（混合溶媒）などが挙げられる。これらの中でも、溶解性の観点から、アミド系溶媒を好適に使用できる。
【０１０７】
本発明の好適な実施態様において、ポリアミドイミド樹脂を製造する場合、その製造方法は、上記のポリアミドイミド樹脂が得られる限り特に限定されないが、光学フィルムの耐水性及び表面硬度を高めやすい観点からは、ジアミン化合物とテトラカルボン酸化合物とジカルボン酸化合物とを反応させる製造方法であって、ジカルボン酸化合物を分割添加する方法により、ポリアミドイミド樹脂を製造することが好ましく、ジアミン化合物とテトラカルボン酸化合物とを反応させて中間体（Ａ）を生成する工程（Ｉ）、及び、該中間体（Ａ）とジカルボン酸化合物とを反応させる工程（ＩＩ）を含み、該工程（ＩＩ）において、該ジカルボン酸化合物を分割添加する方法によりポリアミドイミド樹脂を製造することがより好ましい。
【０１０８】
ジカルボン酸化合物を分割添加する方法を用いて製造することにより、理由は明らかではないが、耐水性及び表面硬度を向上させるために最適なポリアミドイミド樹脂が得られると考えられる。また、ポリアミドイミド樹脂の重量平均分子量を上記範囲内に調整しやすい。
【０１０９】
したがって、本発明の光学フィルムに含まれるポリアミド系樹脂（ポリアミドイミド樹脂）、及び、本発明のポリアミド系樹脂（ポリアミドイミド樹脂）は、ジアミン化合物とテトラカルボン酸化合物とジカルボン酸化合物とを反応させる製造方法であって、ジカルボン酸化合物を分割添加する製造方法により製造された樹脂であることが好ましく、ジアミン化合物とテトラカルボン酸化合物とを反応させて中間体（Ａ）を生成する工程（Ｉ）、及び、該中間体（Ａ）とジカルボン酸化合物とを反応させる工程（ＩＩ）を含む製造方法であって、該工程（ＩＩ）において、該ジカルボン酸化合物を分割添加する製造方法により製造された樹脂であることがより好ましい。上記の構成単位（１）及び構成単位（５）を少なくとも有すると共に、重量平均分子量が２００，０００〜１，０００，０００であるポリアミド系樹脂（ポリアミドイミド樹脂）を、ジカルボン酸化合物を分割添加する工程を含む製造方法により製造する場合、ポリアミド系樹脂の重量平均分子量を上記範囲内としやすい。
【０１１０】
上記の工程（Ｉ）及び工程（ＩＩ）を含む製造方法によりポリアミドイミド樹脂を製造する場合、ジアミン化合物とテトラカルボン酸化合物とを反応させて中間体（Ａ）を生成する工程（Ｉ）の反応温度は、特に限定されないが、例えば５〜２００℃、好ましくは５〜１００℃、より好ましくは５〜５０℃、さらに好ましくは５〜２５℃であってよい。反応時間は、例えば１分〜７２時間、好ましくは１０分〜２４時間であってよい。また、反応は空気中又は不活性ガス雰囲気（例えば窒素、アルゴン等）で撹拌しながら行ってよく、常圧下、加圧下又は減圧下で行ってもよい。好ましい実施態様では、常圧及び／又は不活性ガス雰囲気下、撹拌しながら行う。
【０１１１】
工程（Ｉ）では、ジアミン化合物とテトラカルボン酸化合物とが反応して中間体（Ａ）、すなわち、ポリアミック酸が生成する。そのため、中間体（Ａ）はジアミン化合物由来の構成単位とテトラカルボン酸化合物由来の構成単位とを少なくとも有する。
【０１１２】
次に工程（ＩＩ）において、中間体（Ａ）とジカルボン酸化合物とを反応させ、ここで、該ジカルボン酸化合物を分割添加することが好ましい。工程（Ｉ）で得られた反応液にジカルボン酸化合物を分割添加し、中間体（Ａ）とジカルボン酸化合物とを反応させる。ジカルボン酸化合物を一度に添加するのではなく、分割添加することにより、ポリアミドイミド樹脂の分子量を高めやすい。なお、本明細書において、分割添加とは、添加するジカルボン酸化合物を何回かにわけて添加すること、より詳細には添加するジカルボン酸を特定量に分け、所定間隔（所定時間）あけてそれぞれ添加することを意味する。該所定間隔（所定時間）は非常に短い間隔（又は時間）も含まれるため、分割添加には連続添加（又は連続フィード）も含まれる。
【０１１３】
工程（ＩＩ）において、ジカルボン酸化合物を分割添加する際の分割回数は、反応スケールや原料の種類等により適宜選択でき、好ましくは２〜２０回、より好ましくは３〜１０回、さらに好ましくは３〜６回である。分割回数が上記範囲であると、ポリアミドイミド樹脂の分子量を高めやすい。
【０１１４】
ジカルボン酸化合物は、均等な量に分割して添加してもよく、不均等な量に分割して添加してもよい。各添加の間の時間（以下、添加間隔という場合がある）は、全て同一であっても異なっていてもよい。また、ジカルボン酸化合物を二種以上添加する場合、用語「分割添加」は、全てのジカルボン酸化合物の合計量を分割して添加することを意味し、各ジカルボン酸化合物の分割の仕方は特に限定されないが、例えば各ジカルボン酸化合物を別々に一括又は分割添加してもよいし、各ジカルボン酸化合物を一緒に分割添加してもよいし、これらの組合せであってもよい。
【０１１５】
工程（ＩＩ）において、ポリアミドイミド樹脂の重量平均分子量が、得られるポリアミドイミド樹脂の重量平均分子量に対して好ましくは１０％以上、より好ましくは１５％以上に達した時点で、添加するジカルボン酸化合物の総モル量に対して好ましくは１〜４０モル％、より好ましくは２〜２５モル％のジカルボン酸化合物を添加することが好ましい。
【０１１６】
工程（ＩＩ）の反応温度は、特に限定されないが、例えば５〜２００℃、好ましくは５〜１００℃、より好ましくは５〜５０℃、さらに好ましくは５〜２５℃であってよい。また、反応は空気中又は窒素やアルゴン等の不活性ガス雰囲気で撹拌しながら行ってよく、常圧下、加圧下又は減圧下で行ってもよい。好ましい態様では、常圧及び／又は不活性ガス雰囲気下、撹拌しながら工程（ＩＩ）を行う。
【０１１７】
工程（ＩＩ）において、ジカルボン酸化合物を分割添加後、所定時間撹拌等して反応させることで、ポリアミドイミド前駆体が得られる。なお、ポリアミドイミド前駆体は、例えば、ポリアミドイミド前駆体を含む反応液に多量の水等を加え、ポリアミドイミド前駆体を析出させ、濾過、濃縮、乾燥等を行うことにより単離できる。
【０１１８】
工程（ＩＩ）では、中間体（Ａ）とジカルボン酸化合物とが反応してポリアミドイミド前駆体が得られる。そのため、ポリアミドイミド前駆体は、ジアミン化合物由来の構成単位、テトラカルボン酸由来の構成単位、及びジカルボン酸化合物由来の構成単位を少なくとも有するイミド化前（閉環前）のポリアミドイミドを示す。
【０１１９】
ポリアミドイミド樹脂を製造する場合、ポリアミドイミド樹脂の製造方法は、さらに、イミド化触媒の存在下、ポリアミドイミド前駆体をイミド化する工程（ＩＩＩ）を含んでいてもよい。工程（ＩＩ）で得たポリアミドイミド前駆体を工程（ＩＩＩ）に供することにより、ポリアミドイミド前駆体の構成単位のうち、ポリアミック酸構造を有する構造単位部分がイミド化され（閉環され）、式（１）で表される構成単位と式（５）で表される構成単位とを少なくとも有するポリアミドイミド樹脂を得ることができる。イミド化触媒としては、例えばトリプロピルアミン、ジブチルプロピルアミン、エチルジブチルアミン等の脂肪族アミン；Ｎ−エチルピペリジン、Ｎ−プロピルピペリジン、Ｎ−ブチルピロリジン、Ｎ−ブチルピペリジン、及びＮ−プロピルヘキサヒドロアゼピン等の脂環式アミン（単環式）；アザビシクロ［２．２．１］ヘプタン、アザビシクロ［３．２．１］オクタン、アザビシクロ［２．２．２］オクタン、及びアザビシクロ［３．２．２］ノナン等の脂環式アミン（多環式）；並びにピリジン、２−メチルピリジン（２−ピコリン）、３−メチルピリジン（３−ピコリン）、４−メチルピリジン（４−ピコリン）、２−エチルピリジン、３−エチルピリジン、４−エチルピリジン、２，４−ジメチルピリジン、２，４，６−トリメチルピリジン、３，４−シクロペンテノピリジン、５，６，７，８−テトラヒドロイソキノリン、及びイソキノリン等の芳香族アミンが挙げられる。また、イミド化反応を促進しやすい観点から、イミド化触媒とともに、酸無水物を用いることが好ましい。酸無水物は、イミド化反応に用いられる慣用の酸無水物等が挙げられ、その具体例としては、無水酢酸、無水プロピオン酸、無水酪酸等の脂肪族酸無水物、フタル酸等の芳香族酸無水物などが挙げられる。
【０１２０】
ポリアミド系樹脂は、慣用の方法、例えば、濾過、濃縮、抽出、晶析、再結晶、カラムクロマトグラフィーなどの分離手段や、これらを組合せた分離手段により単離（分離精製）してもよく、好ましい態様では、樹脂を含む反応液に、多量のメタノール等のアルコールを加え、樹脂を析出させ、濃縮、濾過、乾燥等を行うことにより単離することができる。
【０１２１】
＜添加剤＞
本発明の光学フィルムは、添加剤を含んでいてもよい。添加剤としては、光学フィルムの用途に応じて適宜選択でき、例えば、シリカ粒子等のフィラー、レベリング剤、酸化防止剤、紫外線吸収剤、ブルーイング剤、可塑剤、界面活性剤等が挙げられる。これらの添加剤は単独又は二種以上組合せて使用できる。光学フィルムが添加剤を含む場合、添加剤の含有量は、光学フィルム１００質量部に対して、例えば０．００１〜６０質量部、好ましくは０．１〜４０質量部、より好ましくは０．２〜２０質量部程度である。
【０１２２】
＜光学フィルム＞
本発明の光学フィルムは、前記ポリアミド系樹脂を含むため、耐水性及び表面硬度が向上され、優れた耐水性と優れた表面硬度とを両立できる。そのため、本発明の光学フィルムを表示装置の前面板に適用しても、表面の凹み欠陥、割れ、破損等の発生を抑制できるとともに、高湿環境下に曝露されても膨張等の不良を抑制することができる。さらに、本発明の光学フィルムは、優れた光学特性を有することもできる。なお、本明細書において、光学特性とは、例えば全光線透過率、ＹＩ値、及びヘーズ等を含む光学的に評価し得る特性を意味し、「光学特性が向上する」とは、例えば、全光線透過率が高くなること、ＹＩ値が低くなること、ヘーズが低くなることを示す。
【０１２３】
本発明の光学フィルムの厚さは、用途に応じて適宜調整されるが、好ましくは１０μｍ以上、より好ましくは２０μｍ以上、さらに好ましくは３０μｍ以上であり、好ましくは１００μｍ以下、より好ましくは８０μｍ以下、さらに好ましくは６５μｍ以下、とりわけ好ましくは５５μｍ以下である。光学フィルムの厚さは、膜厚計などで測定でき、例えば実施例に記載の方法により測定できる。
ポリアミド系樹脂、特にポリアミド樹脂を含む光学フィルムは、高強度化するための厚膜化が困難な場合があるが、本発明の一実施態様では、比較的厚い光学フィルムを形成することができる。
【０１２４】
本発明の一実施態様において、全光線透過率は、好ましくは８０％以上、より好ましくは８５％以上、さらに好ましくは９０％以上であり、通常１００％以下である。全光線透過率が上記の下限以上であると透明性が良好となり、例えば表示装置の前面板に使用した場合に、高い視認性に寄与することができる。なお、全光線透過率は、光学フィルムの上記厚さの範囲における全光線透過率であってよい。また、全光線透過率は、ＪＩＳ  Ｋ  ７１０５：１９８１に準拠してヘーズコンピュータを用いて測定でき、例えば実施例に記載の方法により測定できる。
【０１２５】
本発明の一実施態様において、本発明の光学フィルムのヘーズは、好ましくは３．０％以下、より好ましくは２．０％以下、さらに好ましくは１．０％以下、さらにより好ましくは０．５％以下、とりわけ好ましくは０．３％以下であり、通常０．０１％以上である。光学フィルムのヘーズが上記の上限以下であると透明性が良好となり、例えば表示装置の前面板に使用した場合に、高い視認性に寄与することができる。なお、ヘーズは、例えば、ＪＩＳ  Ｋ  ７１３６：２０００に準拠してヘーズコンピュータを用いて測定でき、例えば実施例に記載の方法により測定できる。
【０１２６】
本発明の一実施態様において、本発明の光学フィルムのＹＩ値は、好ましくは８以下、より好ましくは５以下、さらに好ましくは４以下、さらにより好ましくは３以下、とりわけ好ましくは２以下であり、通常−５以上であり、好ましくは−２以上である。光学フィルムのＹＩ値が上記の上限以下であると透明性が良好となり、例えば表示装置の前面板に使用した場合に、高い視認性に寄与することができる。なお、ＹＩ値は、例えば、ＪＩＳ  Ｋ  ７３７３：２００６に準拠して、紫外可視近赤外分光光度計を用いて３００〜８００ｎｍの光に対する透過率測定を行い、３刺激値（Ｘ、Ｙ、Ｚ）を求め、ＹＩ＝１００×（１．２７６９Ｘ−１．０５９２Ｚ）／Ｙの式に基づいて算出できる。
【０１２７】
本発明の一実施態様において、本発明の光学フィルムの鉛筆硬度は、好ましくは５Ｂ以上、より好ましくは３Ｂ以上、さらに好ましくはＢ以上、とりわけ好ましくはＨ以上である。なお、ＪＩＳ  Ｋ  ５６００−５−４：１９９９に準拠して測定でき、例えば実施例に記載の方法により測定できる。
【０１２８】
本発明の一実施態様において、本発明の光学フィルムのＣＭＥで表される湿度線膨張率は、好ましくは２０ｐｐｍ以下、より好ましくは１５ｐｐｍ以下、さらに好ましくは１０ｐｐｍ以下であり、通常０ｐｐｍ以上である。ＣＭＥが上記の上限以下であると、光学フィルムは優れた耐水性を発現しやすい。なお、ＣＭＥは、熱機械分析装置を用いて測定でき、例えば実施例に記載の方法により測定できる。本明細書において、耐水性とは、湿度環境下における荷重に対して膨張や変形を抑制し得る特性を示し、耐水性はＣＭＥにより評価することができる。ＣＭＥが低いほど、光学フィルムの水分に対する膨張率が低く、より耐水性が高いことを示す。
【０１２９】
本発明の光学フィルムの用途は特に限定されず、種々の用途に使用してよい。本発明の光学フィルムは、上記に述べたように単層であっても、積層体であってもよく、本発明の光学フィルムをそのまま使用してもよいし、さらに他のフィルムとの積層体として使用してもよい。なお、光学フィルムが積層体である場合、光学フィルムの片面又は両面に積層された全ての層を含めて光学フィルムと称する。
【０１３０】
本発明の光学フィルムが積層体である場合、光学フィルムの少なくとも一方の面に１以上の機能層を有することが好ましい。機能層としては、例えば紫外線吸収層、ハードコート層、プライマー層、ガスバリア層、粘着層、色相調整層、屈折率調整層などが挙げられる。機能層は単独又は二種以上組合せて使用できる。
【０１３１】
紫外線吸収層は、紫外線吸収の機能を有する層であり、例えば、紫外線硬化型の透明樹脂、電子線硬化型の透明樹脂、及び熱硬化型の透明樹脂から選ばれる主材と、この主材に分散した紫外線吸収剤とから構成される。
【０１３２】
粘着層は、粘着性の機能を有する層であり、光学フィルムを他の部材に接着させる機能を有する。粘着層の形成材料としては、通常知られたものを用いることができる。例えば、熱硬化性樹脂組成物又は光硬化性樹脂組成物を用いることができる。この場合、事後的にエネルギーを供給することで熱硬化性樹脂組成物又は光硬化性樹脂組成物を高分子化し硬化させることができる。
【０１３３】
粘着層は、感圧型接着剤（Ｐｒｅｓｓｕｒｅ  Ｓｅｎｓｉｔｉｖｅ  Ａｄｈｅｓｉｖｅ、ＰＳＡ）と呼ばれる、押圧により対象物に貼着される層であってもよい。感圧型接着剤は、「常温で粘着性を有し、軽い圧力で被着材に接着する物質」（ＪＩＳ  Ｋ  ６８００）である粘着剤であってもよく、「特定成分を保護被膜（マイクロカプセル）に内容し、適当な手段（圧力、熱等）によって被膜を破壊するまでは安定性を保持できる接着剤」（ＪＩＳ  Ｋ  ６８００）であるカプセル型接着剤であってもよい。
【０１３４】
色相調整層は、色相調整の機能を有する層であり、光学フィルムを目的の色相に調整することができる層である。色相調整層は、例えば、樹脂及び着色剤を含有する層である。この着色剤としては、例えば、酸化チタン、酸化亜鉛、弁柄、チタニウムオキサイド系焼成顔料、群青、アルミン酸コバルト、及びカーボンブラック等の無機顔料；アゾ系化合物、キナクリドン系化合物、アンスラキノン系化合物、ペリレン系化合物、イソインドリノン系化合物、フタロシアニン系化合物、キノフタロン系化合物、スレン系化合物、及びジケトピロロピロール系化合物等の有機顔料；硫酸バリウム、及び炭酸カルシウム等の体質顔料；並びに塩基性染料、酸性染料、及び媒染染料等の染料を挙げることができる。
【０１３５】
屈折率調整層は、屈折率調整の機能を有する層であり、例えば単層の光学フィルムとは異なる屈折率を有し、光学フィルムに所定の屈折率を付与することができる層である。屈折率調整層は、例えば、適宜選択された樹脂、及び場合によりさらに顔料を含有する樹脂層であってもよいし、金属の薄膜であってもよい。屈折率を調整する顔料としては、例えば、酸化珪素、酸化アルミニウム、酸化アンチモン、酸化錫、酸化チタン、酸化ジルコニウム及び酸化タンタルが挙げられる。該顔料の平均一次粒子径は、０．１μｍ以下であってもよい。顔料の平均一次粒子径を０．１μｍ以下とすることにより、屈折率調整層を透過する光の乱反射を防止し、透明度の低下を防止することができる。屈折率調整層に用いられる金属としては、例えば、酸化チタン、酸化タンタル、酸化ジルコニウム、酸化亜鉛、酸化錫、酸化ケイ素、酸化インジウム、酸窒化チタン、窒化チタン、酸窒化ケイ素、窒化ケイ素等の金属酸化物又は金属窒化物が挙げられる。
【０１３６】
本発明の一実施態様において、光学フィルムは、少なくとも一方の面（片面又は両面）に保護フィルムを有していてもよい。例えば光学フィルムの片面に機能層を有する場合には、保護フィルムは、光学フィルム側の表面又は機能層側の表面に積層されていてもよく、光学フィルム側と機能層側の両方に積層されていてもよい。光学フィルムの両面に機能層を有する場合には、保護フィルムは、片方の機能層側の表面に積層されていてもよく、両方の機能層側の表面に積層されていてもよい。保護フィルムは、光学フィルム又は機能層の表面を一時的に保護するためのフィルムであり、光学フィルム又は機能層の表面を保護できる剥離可能なフィルムである限り特に限定されない。保護フィルムとしては、例えば、ポリエチレンテレフタレート、ポリブチレンテレフタレート、ポリエチレンナフタレート等のポリエステル系樹脂フィルム；ポリエチレン、ポリプロピレンフィルムなどのポリオレフィン系樹脂フィルム、アクリル系樹脂フィルム等が挙げられ、ポリオレフィン系樹脂フィルム、ポリエチレンテレフタレート系樹脂フィルム及びアクリル系樹脂フィルムからなる群から選択されることが好ましい。光学フィルムが保護フィルムを２つ有する場合、各保護フィルムは同一であっても異なっていてもよい。
【０１３７】
保護フィルムの厚さは、特に限定されるものではないが、通常、１０〜１２０μｍ、好ましくは１５〜１１０μｍ、より好ましくは２０〜１００μｍである。光学フィルムが保護フィルムを２つ有する場合、各保護フィルムの厚さは同一であっても異なっていてもよい。
【０１３８】
〔光学フィルムの製造方法〕
本発明の光学フィルムは、特に限定されないが、例えば以下の工程：
（ａ）前記ポリアミド系樹脂を含む液（以下、樹脂ワニスと称する場合がある）を調製する工程であるワニス調製工程、
（ｂ）樹脂ワニスを基材に塗布して塗膜を形成する工程である塗布工程、及び
（ｃ）塗布された液（塗膜）を乾燥させて、光学フィルムを形成する工程である光学フィルム形成工程
を含む方法によって製造することができる。
【０１３９】
ワニス調製工程において、前記ポリアミド系樹脂を溶媒に溶解し、必要に応じて前記添加剤を添加して撹拌混合することによりワニスを調製する。
【０１４０】
ワニスの調製に用いられる溶媒は、前記ポリアミド系樹脂を溶解可能であれば特に限定されない。かかる溶媒としては、例えばＮ，Ｎ−ジメチルアセトアミド、Ｎ，Ｎ−ジメチルホルムアミド等のアミド系溶媒；γ−ブチロラクトン、γ−バレロラクトン等のラクトン系溶媒；ジメチルスルホン、ジメチルスルホキシド、スルホラン等の含硫黄系溶媒；エチレンカーボネート、プロピレンカーボネート等のカーボネート系溶媒；及びそれらの組合せが挙げられる。これらの中でも、アミド系溶媒又はラクトン系溶媒が好ましい。これらの溶媒は単独又は二種以上組合せて使用できる。また、樹脂ワニスには水、アルコール系溶媒、ケトン系溶媒、非環状エステル系溶媒、エーテル系溶媒などが含まれてもよい。ワニスの固形分濃度は、好ましくは１〜２５質量％、より好ましくは５〜１５質量％である。なお、本明細書において、ワニスの固形分とは、ワニスから溶媒を除いた成分の合計量を示す。
【０１４１】
塗布工程において、公知の塗布方法により、基材上にワニスを塗布して塗膜を形成する。公知の塗布方法としては、例えばワイヤーバーコーティング法、リバースコーティング、グラビアコーティング等のロールコーティング法、ダイコート法、カンマコート法、リップコート法、スピンコーティング法、スクリーンコーティング法、ファウンテンコーティング法、ディッピング法、スプレー法、流涎成形法等が挙げられる。
【０１４２】
光学フィルム形成工程において、塗膜を乾燥し、基材から剥離することによって、光学フィルムを形成することができる。剥離後にさらに光学フィルムを乾燥する乾燥工程を行ってもよい。塗膜の乾燥は、通常５０〜３５０℃の温度にて行うことができる。必要に応じて、不活性雰囲気又は減圧の条件下において塗膜の乾燥を行ってよい。
【０１４３】
基材の例としては、ＰＥＴフィルム、ＰＥＮフィルム、他のポリイミド系樹脂又はポリアミド系樹脂フィルム等が挙げられる。中でも、耐熱性に優れる観点から、ＰＥＴフィルム、ＰＥＮフィルム等が好ましく、さらに光学フィルムとの密着性及びコストの観点から、ＰＥＴフィルムがより好ましい。
【０１４４】
〔フレキシブル表示装置〕
本発明は、本発明の光学フィルムを備える、フレキシブル表示装置を包含する。本発明の光学フィルムは、好ましくはフレキシブル表示装置において前面板として用いられ、該前面板はウインドウフィルムと称されることがある。該フレキシブル表示装置は、フレキシブル表示装置用積層体と、有機ＥＬ表示パネルとからなり、有機ＥＬ表示パネルに対して視認側にフレキシブル表示装置用積層体が配置され、折り曲げ可能に構成されている。フレキシブル表示装置用積層体としては、さらに偏光板、タッチセンサを含有していてもよく、それらの積層順は任意であるが、視認側からウインドウフィルム、偏光板、タッチセンサ又はウインドウフィルム、タッチセンサ、偏光板の順に積層されていることが好ましい。タッチセンサよりも視認側に偏光板が存在すると、タッチセンサのパターンが視認されにくくなり表示画像の視認性が良くなるので好ましい。それぞれの部材は接着剤、粘着剤等を用いて積層することができる。また、前記ウインドウフィルム、偏光板、タッチセンサのいずれかの層の少なくとも一面に形成された遮光パターンを具備することができる。
【０１４５】
〔偏光板〕
本発明のフレキシブル表示装置は、上記の通り、偏光板、中でも円偏光板をさらに備えることが好ましい。円偏光板は、直線偏光板にλ／４位相差板を積層することにより右円偏光成分又は左円偏光成分のみを透過させる機能を有する機能層である。例えば外光を右円偏光に変換して有機ＥＬパネルで反射されて左円偏光となった外光を遮断し、有機ＥＬの発光成分のみを透過させることで反射光の影響を抑制して画像を見やすくするために用いられる。円偏光機能を達成するためには、直線偏光板の吸収軸とλ／４位相差板の遅相軸は理論上４５°である必要があるが、実用的には４５±１０°である。直線偏光板とλ／４位相差板は必ずしも隣接して積層される必要はなく、吸収軸と遅相軸の関係が前述の範囲を満足していればよい。全波長において完全な円偏光を達成することが好ましいが実用上は必ずしもその必要はないので本発明における円偏光板は楕円偏光板をも包含する。直線偏光板の視認側にさらにλ／４位相差フィルムを積層して、出射光を円偏光とすることで偏光サングラスをかけた状態での視認性を向上させることも好ましい。
【０１４６】
直線偏光板は、透過軸方向に振動している光は通すが、それとは垂直な振動成分の偏光を遮断する機能を有する機能層である。前記直線偏光板は、直線偏光子単独又は直線偏光子及びその少なくとも一面に貼り付けられた保護フィルムを備えた構成であってもよい。前記直線偏光板の厚さは、２００μｍ以下であってもよく、好ましくは、０．５〜１００μｍである。直線偏光板の厚さが前記の範囲にあると直線偏光板の柔軟性が低下し難い傾向にある。
【０１４７】
前記直線偏光子は、ポリビニルアルコール（以下、ＰＶＡと略すことがある）系フィルムを染色、延伸することで製造されるフィルム型偏光子であってもよい。延伸によって配向したＰＶＡ系フィルムに、ヨウ素等の二色性色素が吸着、又はＰＶＡに吸着した状態で延伸されることで二色性色素が配向し、偏光性能を発揮する。前記フィルム型偏光子の製造においては、他に膨潤、ホウ酸による架橋、水溶液による洗浄、乾燥等の工程を有していてもよい。延伸や染色工程はＰＶＡ系フィルム単独で行ってもよいし、ポリエチレンテレフタレートのような他のフィルムと積層された状態で行うこともできる。用いられるＰＶＡ系フィルムの厚さは好ましくは１０〜１００μｍであり、前記延伸倍率は好ましくは２〜１０倍である。
さらに前記偏光子の他の一例としては、液晶偏光組成物を塗布して形成する液晶塗布型偏光子が挙げられる。前記液晶偏光組成物は、液晶性化合物及び二色性色素化合物を含むことができる。前記液晶性化合物は、液晶状態を示す性質を有していればよく、スメクチック相等の高次の配向状態を有していると高い偏光性能を発揮することができるため好ましい。また、液晶性化合物は、重合性官能基を有することが好ましい。
前記二色性色素化合物は、前記液晶化合物とともに配向して二色性を示す色素であって、重合性官能基を有していてもよく、また、二色性色素自身が液晶性を有していてもよい。
液晶偏光組成物に含まれる化合物のいずれかは重合性官能基を有する。前記液晶偏光組成物はさらに開始剤、溶剤、分散剤、レベリング剤、安定剤、界面活性剤、架橋剤、シランカップリング剤などを含むことができる。
前記液晶偏光層は、配向膜上に液晶偏光組成物を塗布して液晶偏光層を形成することにより製造される。液晶偏光層は、フィルム型偏光子に比べて厚さを薄く形成することができ、その厚さは好ましくは０．５〜１０μｍ、より好ましくは１〜５μｍである。
【０１４８】
前記配向膜は、例えば基材上に配向膜形成組成物を塗布し、ラビング、偏光照射等により配向性を付与することにより製造される。前記配向膜形成組成物は、配向剤を含み、さらに溶剤、架橋剤、開始剤、分散剤、レベリング剤、シランカップリング剤等を含んでいてもよい。前記配向剤としては、例えば、ポリビニルアルコール類、ポリアクリレート類、ポリアミック酸類、ポリイミド類が挙げられる。偏光照射により配向性を付与する配向剤を用いる場合、シンナメート基を含む配向剤を使用することが好ましい。前記配向剤として使用される高分子の重量平均分子量は、例えば、１０，０００〜１，０００，０００程度である。前記配向膜の厚さは、好ましくは５〜１０，０００ｎｍであり、配向規制力が十分に発現される点で、より好ましくは１０〜５００ｎｍである。
前記液晶偏光層は基材から剥離して転写して積層することもできるし、前記基材をそのまま積層することもできる。前記基材が、保護フィルムや位相差板、ウインドウフィルムの透明基材としての役割を担うことも好ましい。
【０１４９】
前記保護フィルムとしては、透明な高分子フィルムであればよく前記ウインドウフィルムの透明基材に使用される材料や添加剤と同じものが使用できる。また、エポキシ樹脂等のカチオン硬化組成物やアクリレート等のラジカル硬化組成物を塗布して硬化して得られるコーティング型の保護フィルムであってもよい。該保護フィルムは、必要により可塑剤、紫外線吸収剤、赤外線吸収剤、顔料や染料のような着色剤、蛍光増白剤、分散剤、熱安定剤、光安定剤、帯電防止剤、酸化防止剤、滑剤、溶剤等を含んでいてもよい。該保護フィルムの厚さは、好ましくは２００μｍ以下、より好ましくは１〜１００μｍである。保護フィルムの厚さが前記の範囲にあると、該フィルムの柔軟性が低下し難い傾向にある。
【０１５０】
前記λ／４位相差板は、入射光の進行方向に直交する、言い換えるとフィルムの面内方向にλ／４の位相差を与えるフィルムである。前記λ／４位相差板は、セルロース系フィルム、オレフィン系フィルム、ポリカーボネート系フィルム等の高分子フィルムを延伸することで製造される延伸型位相差板であってもよい。前記λ／４位相差板は、必要により位相差調整剤、可塑剤、紫外線吸収剤、赤外線吸収剤、顔料や染料のような着色剤、蛍光増白剤、分散剤、熱安定剤、光安定剤、帯電防止剤、酸化防止剤、滑剤、溶剤等を含んでいてもよい。
前記延伸型位相差板の厚さは、好ましくは２００μｍ以下、より好ましくは１〜１００μｍである。延伸型位相差板の厚さが前記の範囲にあると、該延伸型位相差板の柔軟性が低下し難い傾向にある。
さらに前記λ／４位相差板の他の一例としては、液晶組成物を塗布して形成する液晶塗布型位相差板が挙げられる。
前記液晶組成物は、ネマチック、コレステリック、スメクチック等の液晶状態を示す液晶性化合物を含む。前記液晶性化合物は、重合性官能基を有する。
前記液晶組成物は、さらに開始剤、溶剤、分散剤、レベリング剤、安定剤、界面活性剤、架橋剤、シランカップリング剤などを含むことができる。
前記液晶塗布型位相差板は、前記液晶偏光層と同様に、液晶組成物を下地上に塗布、硬化して液晶位相差層を形成することで製造することができる。液晶塗布型位相差板は、延伸型位相差板に比べて厚さを薄く形成することができる。前記液晶偏光層の厚さは、好ましくは０．５〜１０μｍ、より好ましくは１〜５μｍである。
前記液晶塗布型位相差板は基材から剥離して転写して積層することもできるし、前記基材をそのまま積層することもできる。前記基材が、保護フィルムや位相差板、ウインドウフィルムの透明基材としての役割を担うことも好ましい。
【０１５１】
一般的には、短波長ほど複屈折が大きく長波長になるほど小さな複屈折を示す材料が多い。この場合には全可視光領域でλ／４の位相差を達成することはできないので、視感度の高い５６０ｎｍ付近に対してλ／４となるように、面内位相差は、好ましくは１００〜１８０ｎｍ、より好ましくは１３０〜１５０ｎｍとなるように設計される。通常とは逆の複屈折率波長分散特性を有する材料を用いた逆分散λ／４位相差板は、視認性が良好となる点で好ましい。このような材料としては、例えば延伸型位相差板は特開２００７−２３２８７３号公報等に、液晶塗布型位相差板は特開２０１０−３０９７９号公報等に記載されているものを用いることができる。
また、他の方法としてはλ／２位相差板と組合せることで広帯域λ／４位相差板を得る技術も知られている（例えば、特開平１０−９０５２１号公報など）。λ／２位相差板もλ／４位相差板と同様の材料方法で製造される。延伸型位相差板と液晶塗布型位相差板の組合せは任意であるが、どちらも液晶塗布型位相差板を用いることにより厚さを薄くすることができる。
前記円偏光板には斜め方向の視認性を高めるために、正のＣプレートを積層する方法が知られている（例えば、特開２０１４−２２４８３７号公報など）。正のＣプレートは、液晶塗布型位相差板であっても延伸型位相差板であってもよい。該位相差板の厚さ方向の位相差は、好ましくは−２００〜−２０ｎｍ、より好ましくは−１４０〜−４０ｎｍである。
【０１５２】
〔タッチセンサ〕
本発明のフレキシブル表示装置は、上記の通り、タッチセンサをさらに備えることが好ましい。タッチセンサは入力手段として用いられる。タッチセンサとしては、抵抗膜方式、表面弾性波方式、赤外線方式、電磁誘導方式、静電容量方式等様々な様式が挙げられ、好ましくは静電容量方式が挙げられる。
静電容量方式タッチセンサは活性領域及び前記活性領域の外郭部に位置する非活性領域に区分される。活性領域は表示パネルで画面が表示される表示部である領域に対応する領域であって、使用者のタッチが感知される領域であり、非活性領域は表示装置で画面が表示されない非表示部である領域に対応する領域である。タッチセンサはフレキシブルな特性を有する基板と、前記基板の活性領域に形成された感知パターンと、前記基板の非活性領域に形成され、前記感知パターンとパッド部を介して外部の駆動回路と接続するための各センシングラインを含むことができる。フレキシブルな特性を有する基板としては、前記ウインドウフィルムの透明基板と同様の材料が使用できる。
【０１５３】
前記感知パターンは、第１方向に形成された第１パターン及び第２方向に形成された第２パターンを備えることができる。第１パターンと第２パターンとは互いに異なる方向に配置される。第１パターン及び第２パターンは、同一層に形成され、タッチされる地点を感知するためには、それぞれのパターンが電気的に接続されなければならない。第１パターンは複数の単位パターンが継ぎ手を介して互いに接続された形態であるが、第２パターンは複数の単位パターンがアイランド形態に互いに分離された構造になっているので、第２パターンを電気的に接続するためには別途のブリッジ電極が必要である。第２パターンの接続のための電極には、周知の透明電極を適用することができる。該透明電極の素材としては、例えば、インジウムスズ酸化物（ＩＴＯ）、インジウム亜鉛酸化物（ＩＺＯ）、亜鉛酸化物（ＺｎＯ）、インジウム亜鉛スズ酸化物（ＩＺＴＯ）、インジウムガリウム亜鉛酸化物（ＩＧＺＯ）、カドミウムスズ酸化物（ＣＴＯ）、ＰＥＤＯＴ（ｐｏｌｙ（３，４−ｅｔｈｙｌｅｎｅｄｉｏｘｙｔｈｉｏｐｈｅｎｅ））、炭素ナノチューブ（ＣＮＴ）、グラフェン及び金属ワイヤなどが挙げられ、好ましくはＩＴＯが挙げられる。これらは単独又は２種以上混合して使用できる。金属ワイヤに使用される金属は特に限定されず、例えば、銀、金、アルミニウム、銅、鉄、ニッケル、チタン、セレニウム及びクロムなどが挙げられ、これらは単独又は２種以上混合して使用することができる。
ブリッジ電極は感知パターン上部に絶縁層を介して前記絶縁層上部に形成されることができ、基板上にブリッジ電極が形成されており、その上に絶縁層及び感知パターンを形成することができる。前記ブリッジ電極は感知パターンと同じ素材で形成することもでき、モリブデン、銀、アルミニウム、銅、パラジウム、金、白金、亜鉛、スズ、チタン又はこれらのうちの２種以上の合金で形成することもできる。
第１パターンと第２パターンは電気的に絶縁されなければならないので、感知パターンとブリッジ電極の間には絶縁層が形成される。該絶縁層は、第１パターンの継ぎ手とブリッジ電極との間にのみ形成することや、感知パターン全体を覆う層として形成することもできる。感知パターン全体を覆う層の場合、ブリッジ電極は絶縁層に形成されたコンタクトホールを介して第２パターンを接続することができる。
【０１５４】
前記タッチセンサは、感知パターンが形成されたパターン領域と、感知パターンが形成されていない非パターン領域との間の透過率の差、具体的には、これらの領域における屈折率の差によって誘発される光透過率の差を適切に補償するための手段として基板と電極の間に光学調節層をさらに含むことができる。該光学調節層は、無機絶縁物質又は有機絶縁物質を含むことができる。光学調節層は光硬化性有機バインダー及び溶剤を含む光硬化組成物を基板上にコーティングして形成することができる。前記光硬化組成物は無機粒子をさらに含むことができる。前記無機粒子によって光学調節層の屈折率を高くすることができる。
前記光硬化性有機バインダーは、本発明の効果を損ねない範囲で、例えば、アクリレート系単量体、スチレン系単量体、カルボン酸系単量体などの各単量体の共重合体を含むことができる。前記光硬化性有機バインダーは、例えば、エポキシ基含有繰り返し単位、アクリレート繰り返し単位、カルボン酸繰り返し単位などの互いに異なる各繰り返し単位を含む共重合体であってもよい。
前記無機粒子としては、例えば、ジルコニア粒子、チタニア粒子、アルミナ粒子などが挙げられる。
前記光硬化組成物は、光重合開始剤、重合性モノマー、硬化補助剤などの各添加剤をさらに含むこともできる。
【０１５５】
〔接着層〕
前記フレキシブル表示装置用積層体を形成する、ウインドウフィルム、円偏光板、タッチセンサなどの各層並びに各層を構成する直線偏光板、λ／４位相差板等のフィルム部材は接着剤によって接合することができる。該接着剤としては、水系接着剤、有機溶剤系、無溶剤系接着剤、固体接着剤、溶剤揮散型接着剤、水系溶剤揮散型接着剤、湿気硬化型接着剤、加熱硬化型接着剤、嫌気硬化型、活性エネルギー線硬化型接着剤、硬化剤混合型接着剤、熱溶融型接着剤、感圧型接着剤、感圧型粘着剤、再湿型接着剤等、通常使用されている接着剤等が使用でき、好ましくは水系溶剤揮散型接着剤、活性エネルギー線硬化型接着剤、粘着剤を使用できる。接着剤層の厚さは、求められる接着力等に応じて適宜調節することができ、好ましくは０．０１〜５００μｍ、より好ましくは０．１〜３００μｍである。前記フレキシブル表示装置用積層体には、複数の接着層が存在するが、それぞれの厚さや種類は同一であっても異なっていてもよい。
【０１５６】
前記水系溶剤揮散型接着剤としては、ポリビニルアルコール系ポリマー、でんぷん等の水溶性ポリマー、エチレン−酢酸ビニル系エマルジョン、スチレン−ブタジエン系エマルジョン等水分散状態のポリマーを主剤ポリマーとして使用することができる。前記主剤ポリマーと水とに加えて、架橋剤、シラン系化合物、イオン性化合物、架橋触媒、酸化防止剤、染料、顔料、無機フィラー、有機溶剤等を配合してもよい。前記水系溶剤揮散型接着剤によって接着する場合、前記水系溶剤揮散型接着剤を被接着層間に注入して被着層を貼合した後、乾燥させることで接着性を付与することができる。前記水系溶剤揮散型接着剤を用いる場合、その接着層の厚さは、好ましくは０．０１〜１０μｍ、より好ましくは０．１〜１μｍである。前記水系溶剤揮散型接着剤を複数層に用いる場合、それぞれの層の厚さや種類は同一であっても異なっていてもよい。
【０１５７】
前記活性エネルギー線硬化型接着剤は、活性エネルギー線を照射して接着剤層を形成する反応性材料を含む活性エネルギー線硬化組成物の硬化により形成することができる。前記活性エネルギー線硬化組成物は、ハードコート組成物に含まれるものと同様のラジカル重合性化合物及びカチオン重合性化合物の少なくとも１種の重合物を含有することができる。前記ラジカル重合性化合物は、ハードコート組成物におけるラジカル重合性化合物と同じ化合物を用いることができる。
前記カチオン重合性化合物は、ハードコート組成物におけるカチオン重合性化合物と同じ化合物を用いることができる。
活性エネルギー線硬化組成物に用いられるカチオン重合性化合物としては、エポキシ化合物が好ましい。接着剤組成物としての粘度を下げるために単官能の化合物を反応性希釈剤として含むことも好ましい。
【０１５８】
活性エネルギー線組成物は、粘度を低下させるために、単官能の化合物を含むことができる。該単官能の化合物としては、１分子中に１個の（メタ）アクリロイル基を有するアクリレート系単量体や、１分子中に１個のエポキシ基又はオキセタニル基を有する化合物、例えば、グリシジル（メタ）アクリレートなどが挙げられる。
活性エネルギー線組成物は、さらに重合開始剤を含むことができる。該重合開始剤としては、ラジカル重合開始剤、カチオン重合開始剤、ラジカル及びカチオン重合開始剤等が挙げられ、これらは適宜選択して用いられる。これらの重合開始剤は、活性エネルギー線照射及び加熱の少なくとも一種により分解されて、ラジカル又はカチオンを発生してラジカル重合とカチオン重合を進行させるものである。ハードコート組成物の記載の中で活性エネルギー線照射によりラジカル重合又はカチオン重合の内の少なくともいずれか開始することができる開始剤を使用することができる。
前記活性エネルギー線硬化組成物はさらに、イオン捕捉剤、酸化防止剤、連鎖移動剤、密着付与剤、熱可塑性樹脂、充填剤、流動粘度調整剤、可塑剤、消泡剤溶剤、添加剤、溶剤を含むことができる。前記活性エネルギー線硬化型接着剤によって２つの被接着層を接着する場合、前記活性エネルギー線硬化組成物を被接着層のいずれか一方又は両方に塗布後、貼合し、いずれかの被着層又は両方の被接着層に活性エネルギー線を照射して硬化させることにより、で接着することができる。前記活性エネルギー線硬化型接着剤を用いる場合、その接着層の厚さは、好ましくは０．０１〜２０μｍ、より好ましくは０．１〜１０μｍである。前記活性エネルギー線硬化型接着剤を複数の接着層形成に用いる場合、それぞれの層の厚さや種類は同一であっても異なっていてもよい。
【０１５９】
前記粘着剤としては、主剤ポリマーに応じて、アクリル系粘着剤、ウレタン系粘着剤、ゴム系粘着剤、シリコーン系粘着剤等に分類され何れを使用することもできる。粘着剤には主剤ポリマーに加えて、架橋剤、シラン系化合物、イオン性化合物、架橋触媒、酸化防止剤、粘着付与剤、可塑剤、染料、顔料、無機フィラー等を配合してもよい。前記粘着剤を構成する各成分を溶剤に溶解・分散させて粘着剤組成物を得て、該粘着剤組成物を基材上に塗布した後に乾燥させることで、粘着剤層接着層が形成される。粘着層は直接形成されてもよいし、別途基材に形成したものを転写することもできる。接着前の粘着面をカバーするためには離型フィルムを使用することも好ましい。前記活性エネルギー線硬化型接着剤を用いる場合、その接着層の厚さは、好ましくは０．１〜５００μｍ、より好ましくは１〜３００μｍである。前記粘着剤を複数層用いる場合には、それぞれの層の厚さや種類は同一であっても異なっていてもよい。
【０１６０】
〔遮光パターン〕
前記遮光パターンは、前記フレキシブル表示装置のベゼル又はハウジングの少なくとも一部として適用することができる。遮光パターンによって前記フレキシブル表示装置の辺縁部に配置される配線が隠されて視認されにくくすることで、画像の視認性が向上する。前記遮光パターンは単層又は複層の形態であってもよい。遮光パターンのカラーは特に制限されることはなく、黒色、白色、金属色などの多様なカラーであってもよい。遮光パターンはカラーを具現するための顔料と、アクリル系樹脂、エステル系樹脂、エポキシ系樹脂、ポリウレタン、シリコーンなどの高分子で形成することができる。これらの単独又は２種類以上の混合物で使用することもできる。前記遮光パターンは、印刷、リソグラフィ、インクジェットなど各種の方法にて形成することができる。遮光パターンの厚さは、好ましくは１〜１００μｍ、より好ましくは２〜５０μｍである。また、遮光パターンの厚さ方向に傾斜等の形状を付与することも好ましい。
【０１６１】
〔ポリアミド系樹脂〕
本発明は、式（１）で表される構成単位を少なくとも有し、式（１）で表される構成単位が、Ａｒ１として、式（３）で表される基を含むポリアミド系樹脂を包含する。該ポリアミド系樹脂は、＜ポリアミド系樹脂＞の項に記載の式（１）中のＡｒ１として式（３）で表される基を含むポリアミド系樹脂と同様のものである。
【０１６２】
本発明のポリアミド系樹脂は、Ａｒ１が特定の電子供与性基を有する２価の芳香族基である式（１）で表される構成単位を有するため、優れた表面硬度及び耐水性を有する光学フィルムを形成できる。また、該光学フィルムは優れた光学特性を有することもできる。
【実施例】
【０１６３】
以下、実施例により本発明をさらに詳細に説明する。例中の「％」及び「部」は、特記ない限り、質量％及び質量部を意味する。まず評価方法について説明する。
【０１６４】
＜耐久性の測定＞
実施例及び比較例で得られた光学フィルムのＣＭＥを（株）日立ハイテクサイエンス製「ＴＭＡ／ＳＳ６１００型」を用いて測定した。具体的には、幅２ｍｍ、長さ２０ｍｍの光学フィルムを窒素雰囲気中、チャック間距離１０ｍｍに設定してチャックに設置し、荷重２０ｍＮで６０℃、０％ＲＨにおいて飽和するまで保持し、その後６０℃、９０％ＲＨに制御し、１時間保持した際の光学フィルムの湿度線膨張率を測定した。ＣＭＥが低いほど、光学フィルムの水分に対する膨張率が低く、より耐水性が高いことを示す。
【０１６５】
＜表面硬度の測定＞
ＪＩＳ  Ｋ  ５６００−５−４：１９９９に準拠して、実施例及び比較例で得られた光学フィルム表面の鉛筆硬度を測定した。荷重は１００ｇ、走査速度６０ｍｍ／分とし、４，０００ルクスの環境下で、傷の有無の評価を行い、鉛筆硬度を測定した。
【０１６６】
＜全光線透過率の測定＞
ＪＩＳ  Ｋ  ７１０５：１９８１に準拠して、スガ試験機（株）製の全自動直読ヘーズコンピュータＨＧＭ−２ＤＰにより、実施例及び比較例で得られた光学フィルムの全光線透過率を測定した。
【０１６７】
＜ヘーズ（Ｈａｚｅ）＞
ＪＩＳ  Ｋ  ７１３６：２０００に準拠して、実施例及び比較例で得られた光学フィルムを３０ｍｍ×３０ｍｍの大きさにカットし、ヘーズコンピュータ（スガ試験機（株）製、「ＨＧＭ−２ＤＰ」）を用いてヘーズ（％）を測定した。
【０１６８】
＜重量平均分子量の測定＞
ゲル浸透クロマトグラフィー（ＧＰＣ）測定
（１）前処理方法
実施例及び比較例で得られたポリアミド系樹脂（サンプル）にＤＭＦ溶離液（１０ｍｍｏｌ／Ｌ臭化リチウム溶液）を濃度２ｍｇ／ｍＬとなるように加え、８０℃にて３０分間攪拌しながら加熱し、冷却後、０．４５μｍメンブランフィルターろ過したものを測定溶液とした。
（２）測定条件
カラム：東ソー（株）製ＴＳＫｇｅｌ  α−２５００（（７）７．８ｍｍ径×３００ｍｍ）×１本、α−Ｍ（（１３）７．８ｍｍ径×３００ｍｍ）×２本
溶離液：ＤＭＦ（１０ｍｍｏｌ／Ｌの臭化リチウム添加）
流量：１．０ｍＬ／分
検出器：ＲＩ検出器
カラム温度：４０℃
注入量：１００μＬ
分子量標準：標準ポリスチレン
【０１６９】
＜厚さの測定＞
実施例及び比較例で得られた光学フィルムの厚さは、マイクロメーター（（株）ミツトヨ製「ＩＤ−Ｃ１１２ＸＢＳ」）を用いて測定した。
【０１７０】
＜実施例１＞
［ポリアミド系樹脂（１）の調製］
窒素雰囲気下、撹拌翼を備えたセパラブルフラスコに、２，２’−ビス（トリフルオロメチル）ベンジジン（ＴＦＭＢ）及びＮ，Ｎ−ジメチルアセトアミド（ＤＭＡｃ）をＴＦＭＢの固形分が５．１０質量％となるように加え、室温で撹拌しながらＴＦＭＢをＤＭＡｃ中に溶解させた。次に、フラスコに４，４’−（ヘキサフルオロイソプロピリデン）ジフタル酸二無水物（６ＦＤＡ）をＴＦＭＢに対して４０．８２ｍｏｌ％になるように添加し、室温で３時間撹拌した。その後、１０℃に冷却した後に、２，５−ジメトキシテレフタル酸クロライド（２ＭＯＴＰＣ）をＴＦＭＢに対して２７．５５ｍｏｌ％になるように加え、１０分攪拌後に、さらに２ＭＯＴＰＣをＴＦＭＢに対して２７．５５ｍоｌ％になるように加え、３０分間攪拌した。その後、はじめに加えたＤＭＡｃと同量のＤＭＡｃを加え、１０分間攪拌した後に、２ＭＯＴＰＣをＴＦＭＢに対して６．１２ｍｏｌ％になるように加え、２時間攪拌した。次いで、フラスコにジイソプロピルエチルアミンと４−ピコリンをそれぞれＴＦＭＢに対して６１．２２ｍｏｌ％、無水酢酸をＴＦＭＢに対して２８５．７１ｍｏｌ％とを加え、３０分間撹拌した後、内温を７０℃に昇温し、さらに３時間撹拌し、反応液を得た。
得られた反応液を室温まで冷却し、大量のメタノール中に糸状に投入し、析出した沈殿物を取り出し、メタノール中に６時間浸漬後、メタノールで洗浄した。次に、６０℃にて沈殿物の減圧乾燥を行い、ポリアミド系樹脂（１）を得た。得られたポリアミド系樹脂（１）の重量平均分子量は、２１０，０００であった。
【０１７１】
［光学フィルム（１）の製造］
得られたポリアミド系樹脂（１）に、濃度が１０質量％となるようにＤＭＡｃを加え、ポリアミド系樹脂ワニス（１）を作製した。得られたポリアミド系樹脂ワニス（１）をポリエステル基材（東洋紡（株）製、商品名「Ａ４１００」）の平滑面上に自立膜の厚さが５０μｍとなるようにアプリケーターを用いて塗工し、５０℃で３０分間、次いで１４０℃で１５分間乾燥し、自立膜を得た。自立膜を金枠に固定し、さらに２００℃で６０分間乾燥し、厚さ４５μｍの光学フィルム（１）を得た。
【０１７２】
＜比較例１＞
［ポリアミド系樹脂（２）の調製］
窒素雰囲気下、撹拌翼を備えたセパラブルフラスコに、ＴＦＭＢ及びＤＭＡｃをＴＦＭＢの固形分が５．３５質量％となるように加え、室温で撹拌しながらＴＦＭＢをＤＭＡｃ中に溶解させた。次に、フラスコに６ＦＤＡをＴＦＭＢに対して４１．２４ｍｏｌ％になるように添加し、室温で３時間撹拌した。その後、１０℃に冷却した後に、テレフタル酸クロライド（ＴＰＣ）をＴＦＭＢに対して２７．８４ｍｏｌ％になるように加え、１０分攪拌後に、さらにＴＰＣをＴＦＭＢに対して２７．８４ｍоｌ％になるように加え、３０分間攪拌した。その後、はじめに加えたＤＭＡｃと同量のＤＭＡｃを加え、１０分間攪拌した後に、ＴＰＣをＴＦＭＢに対して６．１９ｍｏｌ％になるように加え、２時間攪拌した。次いで、フラスコにジイソプロピルエチルアミンと４−ピコリンとをそれぞれＴＦＭＢに対して６１．８６ｍｏｌ％、無水酢酸をＴＦＭＢに対して２８８．６６ｍｏｌ％とを加え、３０分間撹拌した後、内温を７０℃に昇温し、さらに３時間撹拌し、反応液を得た。
得られた反応液を室温まで冷却し、大量のメタノール中に糸状に投入し、析出した沈殿物を取り出し、メタノール中に６時間浸漬後、メタノールで洗浄した。次に、６０℃にて沈殿物の減圧乾燥を行い、ポリアミド系樹脂（２）を得た。得られたポリアミド系樹脂（２）の重量平均分子量は、１７４，０００であった。
【０１７３】
［光学フィルム（２）の製造］
得られたポリアミド系樹脂（２）に、濃度が１０質量％となるようにＤＭＡｃを加え、ポリアミド系樹脂ワニス（２）を作製した。得られたポリアミド系樹脂ワニス（２）をポリエステル基材（東洋紡（株）製、商品名「Ａ４１００」）の平滑面上に自立膜の厚さが５５μｍとなるようにアプリケーターを用いて塗工し、５０℃で３０分間、次いで１４０℃で１５分間乾燥し、自立膜を得た。自立膜を金枠に固定し、さらに２００℃で６０分間乾燥し、厚さ５０μｍの光学フィルム（２）を得た。
【０１７４】
＜実施例２＞
［ポリアミド系樹脂（３）の調製］
窒素雰囲気下、撹拌翼を備えたセパラブルフラスコに、ＴＦＭＢ及びＤＭＡｃをＴＦＭＢの固形分が５．６１質量％となるように加え、室温で撹拌しながらＴＦＭＢをＤＭＡｃ中に溶解させた。次に、フラスコに６ＦＤＡをＴＦＭＢに対して２０．２０ｍｏｌ％になるように添加し、室温で３時間撹拌した。その後、１０℃に冷却した後に、２−メトキシテレフタル酸クロライド（ＯＭＴＰＣ）をＴＦＭＢに対して３６．３６ｍｏｌ％になるように加え、１０分攪拌後に、さらにＯＭＴＰＣをＴＦＭＢに対して３６．３７ｍоｌ％になるように加え、３０分間攪拌した。その後、はじめに加えたＤＭＡｃと同量のＤＭＡｃを加え、１０分間攪拌した後に、ＯＭＴＰＣをＴＦＭＢに対して８．０８ｍｏｌ％になるように加え、２時間攪拌した。次いで、フラスコにジイソプロピルエチルアミンと４−ピコリンをそれぞれＴＦＭＢに対して８０．８１ｍｏｌ％、無水酢酸をＴＦＭＢに対して１４１．４１ｍｏｌ％とを加え、３０分間撹拌した後、内温を７０℃に昇温し、さらに３時間撹拌し、反応液を得た。
得られた反応液を室温まで冷却し、大量のメタノール中に糸状に投入し、析出した沈殿物を取り出し、メタノール中に６時間浸漬後、メタノールで洗浄した。次に、６０℃にて沈殿物の減圧乾燥を行い、ポリアミド系樹脂（３）を得た。得られたポリアミド系樹脂（３）の重量平均分子量は、４８３，０００であった。
【０１７５】
［光学フィルム（３）の製造］
得られたポリアミド系樹脂（３）に、濃度が１０質量％となるようにＤＭＡｃを加え、ポリアミド系樹脂ワニス（３）を作製した。得られたポリアミド系樹脂ワニス（３）をポリエステル基材（東洋紡（株）製、商品名「Ａ４１００」）の平滑面上に自立膜の厚さが５５μｍとなるようにアプリケーターを用いて塗工し、５０℃で３０分間、次いで１４０℃で１５分間乾燥し、自立膜を得た。自立膜を金枠に固定し、さらに２００℃で６０分間乾燥し、厚さ５０μｍの光学フィルム（３）を得た。
【０１７６】
実施例１、２及び比較例１で得られた光学フィルムのＣＭＥ、鉛筆硬度、全光線透過率及びヘーズの測定結果を表１に示す。
【表１】
2020109158.tif 000029
【０１７７】
表１に示されるように、実施例１及び２で得られた光学フィルムは、比較例１で得られた光学フィルムと比べ、ＣＭＥが顕著に低く、かつ鉛筆硬度が高いことが確認された。従って、本発明の光学フィルムは、優れた耐水性と表面硬度とを両立できることがわかった。